(57)【要約】【課題】非加熱定着方式での記録媒体上のトナー等の樹脂微粒子によるタックを軽減し、色再現性に優れた定着画像を形成し得る、定着性が良好な樹脂微粒子の定着液、並びにこの定着液を用いた定着方法、定着装置、画像形成方法及び画像形成装置の提供。【解決手段】樹脂微粒子を記録媒体に定着させる定着液であって、前記定着液が、水を含む希釈剤と、前記定着液を泡状とする起泡剤と、前記樹脂微粒子の少なくとも一部を軟化乃至膨潤させる可塑剤とを含有し、前記可塑剤が、常温で液体であって、前記希釈剤に可溶な液体可塑剤と、常温で固体であって、前記希釈剤に可溶な固体可塑剤とからなる定着液である。【選択図】図１
2011215563.tif 000002
【特許請求の範囲】
【請求項１】
樹脂微粒子を記録媒体に定着させる定着液であって、
前記定着液が、
水を含む希釈剤と、
前記定着液を泡状とする起泡剤と、
前記樹脂微粒子の少なくとも一部を軟化乃至膨潤させる可塑剤と、
を含有し、
前記可塑剤が、常温で液体であって、前記希釈剤に可溶な液体可塑剤と、常温で固体であって、前記希釈剤に可溶な固体可塑剤とからなることを特徴とする定着液。
【請求項２】
固体可塑剤が、樹脂微粒子と親和性を有する官能基を有する請求項１に記載の定着液。
【請求項３】
固体可塑剤が、エチレンオキサイド基及びプロピレンオキサイド基の少なくともいずれかを有する化合物である請求項１から２のいずれかに記載の定着液。
【請求項４】
エチレンオキサイド基を有する化合物が、下記一般式（１）から（５）のいずれかで表される化合物である請求項３に記載の定着液。
【化１１】
2011215563.tif 000016
ただし、前記一般式（１）中、ｎは、１０〜１００の整数を示す。
【化１２】
2011215563.tif 000017
ただし、前記一般式（２）中、ｎは、１０〜２００の整数を示し、ｍは、５〜５０の整数を示す。
【化１３】
2011215563.tif 000018
ただし、前記一般式（３）中、ｎは、１０〜１００の整数を示す。
【化１４】
2011215563.tif 000019
ただし、前記一般式（４）中、Ｒは、炭素数が１０〜２２の直鎖又は分岐していてもよいアルキル基を示し、ｎは、１０〜１００の整数を示す。
【化１５】
2011215563.tif 000020
ただし、前記一般式（５）中、Ｒ及びＲ’は、それぞれ独立して、炭素数が１０〜２２の直鎖又は分岐していてもよいアルキル基を示し、ｎは、１０〜１００の整数を示す。
【請求項５】
ポリエチレングリコールの重量平均分子量が、２，０００〜１０，０００である請求項４に記載の定着液。
【請求項６】
液体可塑剤が、脂肪族エステルを含む請求項１から５のいずれかに記載の定着液。
【請求項７】
脂肪族エステルが、飽和脂肪族エステルである請求項６に記載の定着液。
【請求項８】
請求項１から７のいずれかに記載の定着液を泡状化して、泡状定着液を生成する泡状定着液生成工程と、
前記泡状定着液を泡状定着液付与手段の接触面上に所望の厚みに形成する膜厚調整工程と、
前記所望の厚みに形成された泡状定着液を媒体上の樹脂微粒子層に付与する泡状定着液付与工程と、
を含むことを特徴とする定着方法。
【請求項９】
請求項１から７のいずれかに記載の定着液を泡状化して、泡状定着液を生成する泡状定着液生成手段と、
前記泡状定着液を媒体上の樹脂微粒子層に付与する泡状定着液付与手段と、
前記泡状定着液付与手段の泡状定着液の膜厚を調整する膜厚調整手段と、
を有することを特徴とする定着装置。
【請求項１０】
静電潜像担持体上に静電潜像を形成する静電潜像形成工程と、
前記静電潜像を、樹脂微粒子を有するトナーを含む現像剤を用いて現像して可視像を形成する現像工程と、
前記可視像を記録媒体に転写する転写工程と、
前記記録媒体に転写された転写像を定着させる定着工程と、
を含む画像形成方法であって、
前記定着工程が、請求項８に記載の定着方法により行われることを特徴とする画像形成方法。
【請求項１１】
静電潜像担持体と、
前記静電潜像担持体上に静電潜像を形成する静電潜像形成手段と、
前記静電潜像を、樹脂微粒子を有するトナーを含む現像剤を用いて現像して可視像を形成する現像手段と、
前記可視像を記録媒体に転写する転写手段と、
前記記録媒体に転写された転写像を定着させる定着手段と、
を有する画像形成装置であって、
前記定着手段が、請求項９に記載の定着装置であることを特徴とする画像形成装置。
【発明の詳細な説明】
【技術分野】
【０００１】
本発明は、定着液、並びにこの定着液を用いた定着方法、定着装置、画像形成方法及び画像形成装置に関する。
【背景技術】
【０００２】
プリンタ、ファクシミリ及び複写装置のような画像形成装置は、紙、布、及びＯＨＰ用シートのような記録媒体に、画像情報に基づいて文字や記号を含む画像を形成する装置である。特に、電子写真方式の画像形成装置は、普通紙に高精細な画像を高速で形成することができるため、広くオフィスで使用されている。このような電子写真方式の画像形成装置においては、記録媒体上のトナーを加熱溶融させ、溶融したトナーを加圧することによって、トナーを記録媒体上に定着させる熱定着方式が広く用いられている。この熱定着方式は、定着速度が速く、かつ高い定着画像品質を提供することができるため、好適に用いられている。
【０００３】
このような電子写真方式の画像形成装置における消費電力の大半は、熱定着方式においてトナーを加熱することに消費されており、近年における環境問題対策の観点からは、低消費電力（省エネルギ）の定着装置が望まれている。即ち、トナーを定着するためにトナーを加熱する温度を今までよりも極端に低下させること、又はトナーを加熱することを必要としない定着方法が望まれている。特に、トナーを全く加熱することなくトナーを記録媒体に定着させる非加熱定着方法は、低消費電力の点で理想的である。非加熱の定着方式として、溶剤による非加熱定着方式等が提案されている。しかしながら、溶剤による定着方式は、トナーを膨潤又は溶融させるプロセスを含んでいるため、非加熱定着方式におけるオフセット及びタックの残存という課題が挙げられる。
【０００４】
前記のオフセットを防止するために、種々の方法が提案されている。第一の方法は、定着部材表層に高離型性材料からなるオフセット防止層を設けることで、定着部材表層の離型性を向上させる方法である。第二の方法は、定着部材表層にシリコーンオイル等の離型剤を塗布することで、定着部材の離型性を向上させる方法である。第三の方法は、記録媒体上に担持させた未定着画像のトナーと同極性の直流バイアスを定着部材に印加して、定着部材にトナーが付着することを防止する方法である。第四の方法は、何らかの摺擦クリーニング手段を設けて定着部材表層の付着トナーを除去する方法である。更に、これらの方法等を組合せてオフセットを防止する方法がある。また、タックを無くす又は軽減させる手法としては、光や熱によるインクの硬化、又は剥離性部材のオーバーコート等が提案されている。
【０００５】
例えば、特許文献１〜３では、オフセット等を防止するため、前記の第一の手法、第二の手法及びその他を組み合わせた手法等が提案されている。しかしながら、これらの文献に記載の定着方法は、熱定着方式であるため、非加熱定着におけるオフセット及びタックの残存等の問題を解決することができない。
【０００６】
また、特許文献４及び５では、紫外光又は熱によるインクの硬化によりタックを無くすあるいは軽減する手法が提案されている。しかし、これらの特許文献に記載の手法では、熱定着方式を採用していることから、非加熱定着におけるオフセット及びタックの残存等の問題を解決することができない。
【０００７】
また、特許文献６では、特定の水溶性樹脂を定着液へ添加することで、添加臭気の発生が少なく、トナー画像の乱れを抑制し、トナーを高速で定着させることが可能な定着液及びこの定着液を用いてトナーを定着させるトナーの定着装置を開示する。しかし、この特許文献に記載の水溶性樹脂を添加した場合、定着液の起泡性、泡沫安定性が著しく低下し、泡状の定着液を得ることが不可能となる。
【０００８】
また、特許文献７では、泡状の定着液を紙等の媒体上のトナー等の樹脂を含有する微粒子に付与することにより、媒体上の樹脂微粒子層を乱すことなく、かつこの樹脂微粒子を付着した媒体に定着液を塗布後は素早く樹脂微粒子の媒体への定着が行われ、更に媒体に残液感が発生しない程度の微量塗布が可能としている。しかし、定着液塗布量が過多の画像部、例えば、同一サンプル上でトナー付着量が異なる場合においてはタックが残存してしまう。
【０００９】
また、モノクロ画像とは異なり、カラー画像では、トナー粒子間に粒界が存在すると、トナー層への入射光が散乱してしまい、定着画像に求められる色再現性が発揮できない。色再現性を発揮させる一手段として、定着液の塗布量を増加させることが挙げられるが、定着液の塗布量を増加させると、前記と同様にタックが残存してしまう可能性がある。このことは、トナー量が不均一に分布することとなる傾向が強いカラー画像において顕著であって、塗布量が少なく、トナー間に粒界を生じることなく、均一なフィルム状の定着画像を形成し得る定着液が求められていた。
【発明の概要】
【発明が解決しようとする課題】
【００１０】
本発明は、従来における前記諸問題を解決し、以下の目的を達成することを課題とする。即ち、本発明は、非加熱定着方式での記録媒体上のトナーなどの樹脂微粒子によるタックを軽減し、色再現性に優れた定着画像を形成し得る、定着性が良好な樹脂微粒子の定着液、並びにこの定着液を用いた定着方法、定着装置、画像形成方法及び画像形成装置を提供することを目的とする。
【課題を解決するための手段】
【００１１】
前記課題を解決するため本発明者らが鋭意検討を行った結果、定着液を泡状とする起泡剤とともに、樹脂微粒子を軟化させる部剤として、固体可塑剤と液体可塑剤とを組み合わせて用いることにより前記課題を解決し得ることを知見した。
【００１２】
本発明は、本発明者らによる前記知見に基づくものであり、前記課題を解決するための手段としては以下の通りである。即ち、
＜１＞  樹脂微粒子を記録媒体に定着させる定着液であって、
前記定着液が、
水を含む希釈剤と、
前記定着液を泡状とする起泡剤と、
前記樹脂微粒子の少なくとも一部を軟化乃至膨潤させる可塑剤と、
を含有し、
前記可塑剤が、常温で液体であって、前記希釈剤に可溶な液体可塑剤と、常温で固体であって、前記希釈剤に可溶な固体可塑剤とからなることを特徴とする定着液である。
＜２＞  固体可塑剤が、樹脂微粒子と親和性を有する官能基を有する前記＜１＞に記載の定着液である。
＜３＞  固体可塑剤が、エチレンオキサイド基及びプロピレンオキサイド基の少なくともいずれかを有する化合物である前記＜１＞から＜２＞のいずれかに記載の定着液である。
＜４＞  エチレンオキサイド基を有する化合物が、下記一般式（１）から（５）のいずれかで表される化合物である前記＜３＞に記載の定着液である。
【化１】
2011215563.tif 000003
ただし、前記一般式（１）中、ｎは、１０〜１００の整数を示す。
【化２】
2011215563.tif 000004
ただし、前記一般式（２）中、ｎは、１０〜２００の整数を示し、ｍは、５〜５０の整数を示す。
【化３】
2011215563.tif 000005
ただし、前記一般式（３）中、ｎは、１０〜１００の整数を示す。
【化４】
2011215563.tif 000006
ただし、前記一般式（４）中、Ｒは、炭素数が１０〜２２の直鎖又は分岐していてもよいアルキル基を示し、ｎは、１０〜１００の整数を示す。
【化５】
2011215563.tif 000007
ただし、前記一般式（５）中、Ｒ及びＲ’は、それぞれ独立して、炭素数が１０〜２２の直鎖又は分岐していてもよいアルキル基を示し、ｎは、１０〜１００の整数を示す。
＜５＞  ポリエチレングリコールの重量平均分子量が、２，０００〜１０，０００である前記＜４＞に記載の定着液である。
＜６＞  液体可塑剤が、脂肪族エステルを含む前記＜１＞から＜５＞のいずれかに記載の定着液である。
＜７＞  脂肪族エステルが、飽和脂肪族エステルである前記＜６＞に記載の定着液である。
＜８＞  前記＜１＞から＜７＞のいずれかに記載の定着液を泡状化して、泡状定着液を生成する泡状定着液生成工程と、
前記泡状定着液を泡状定着液付与手段の接触面上に所望の厚みに形成する膜厚調整工程と、
前記所望の厚みに形成された泡状定着液を媒体上の樹脂微粒子層に付与する泡状定着液付与工程と、
を含むことを特徴とする定着方法である。
＜９＞  前記＜１＞から＜７＞のいずれかに記載の定着液を泡状化して、泡状定着液を生成する泡状定着液生成手段と、
前記泡状定着液を媒体上の樹脂微粒子層に付与する泡状定着液付与手段と、
前記泡状定着液付与手段の泡状定着液の膜厚を調整する膜厚調整手段と、
を有することを特徴とする定着装置である。
＜１０＞  静電潜像担持体上に静電潜像を形成する静電潜像形成工程と、
前記静電潜像を、樹脂微粒子を有するトナーを含む現像剤を用いて現像して可視像を形成する現像工程と、
前記可視像を記録媒体に転写する転写工程と、
前記記録媒体に転写された転写像を定着させる定着工程と、
を含む画像形成方法であって、
前記定着工程が、前記＜８＞に記載の定着方法により行われることを特徴とする画像形成方法である。
＜１１＞  静電潜像担持体と、
前記静電潜像担持体上に静電潜像を形成する静電潜像形成手段と、
前記静電潜像を、樹脂微粒子を有するトナーを含む現像剤を用いて現像して可視像を形成する現像手段と、
前記可視像を記録媒体に転写する転写手段と、
前記記録媒体に転写された転写像を定着させる定着手段と、
を有する画像形成装置であって、
前記定着手段が、前記＜９＞に記載の定着装置であることを特徴とする画像形成装置である。
【発明の効果】
【００１３】
本発明によると、従来における前記諸問題を解決し、前記目的を達成することができ、非加熱定着方式での記録媒体上のトナー等の樹脂微粒子によるタックを軽減し、色再現性に優れた定着画像を形成し得る、定着性が良好な樹脂微粒子の定着液、並びにこの定着液を用いた定着方法、定着装置、画像形成方法及び画像形成装置を提供することができる。
【図面の簡単な説明】
【００１４】
【図１】図１は、本発明の定着液付与後の樹脂微粒子の定着の様子を示す概略断面図である。
【図２】図２は、泡状定着液の構成を示す概略断面図である。
【図３】図３は、本発明の定着装置における泡状定着液生成手段の構成を示す概略図である。
【図４Ａ】図４Ａは、本発明の定着装置における膜厚調整手段及び泡状定着液付与手段の一例を示す概略構成図である。
【図４Ｂ】図４Ｂは、本発明の定着装置における膜厚調整手段及び泡状定着液付与手段の一例を示す概略構成図である。
【図５Ａ】図５Ａは、膜厚調整用ブレードを用いた泡状定着液の塗布ローラ上での膜厚調整の様子を示す概略図である。
【図５Ｂ】図５Ｂは、膜厚調整用ブレードを用いた泡状定着液の塗布ローラ上での膜厚調整の様子を示す概略図である。
【図６】図６は、本発明の一実施の形態に係る定着装置の構成を示す概略構成図である。
【図７】図７は、本発明の一実施の形態に係る定着装置の別の構成を示す概略構成図である。
【図８】図８は、本発明の一実施例の形態に係る定着装置の他の別の構成を示す概略模式図である。
【図９Ａ】図９Ａは、本発明の画像形成装置の構成の一例を示す概略図である。
【図９Ｂ】図９Ｂは、本発明の画像形成装置の構成の一例を示す概略図である。
【図１０Ａ】図１０Ａは、従来の定着装置において生じたオフセットの様子を示す概略断面図である。
【図１０Ｂ】図１０Ｂは、従来の定着装置において生じたオフセットの様子を示す概略断面図である。
【発明を実施するための形態】
【００１５】
（定着液）
本発明の定着液は、定着液を泡状とする起泡剤と、トナー等の樹脂微粒子の少なくとも一部を軟化又は膨潤させる可塑剤と、希釈剤とを含有し、前記可塑剤は、液体可塑剤と固体可塑剤とからなり、更に必要に応じてその他の成分を含有してなる。
【００１６】
＜固体可塑剤＞
前記固体可塑剤は、常温で固体であり、かつ前記希釈剤に可溶であって、この希釈剤に溶解している状態でトナーなどの樹脂微粒子を軟化させる得る限り、特に制限はない。ここで、「常温」とは、熱したり冷やしたりせずに達成される温度のことをいい、例えば、ＪＩＳ  Ｚ８７０３にて定義されている、５℃〜３５℃であることが好ましい。この常温の範囲内であると、固体可塑剤は固体状態となる。即ち、泡状態の定着液においては水を含むために固体可塑剤は溶融している状態にあるが、未定着のトナーに付与され、該トナーに浸透し、更にトナーに浸透した定着液の水分が気化などにより量が低下した場合には、前記固体可塑剤は固体の状態に変化する。本発明では、このように、固体可塑剤が固体の状態に変化する点に注目し、この特性を利用することで定着液付与後のトナー固さを高め、タックに関する課題を解決している。また、常温における適当な条件下で固体可塑剤が樹脂微粒子に対する可塑能力を発揮するとともに、可塑能力を失い固体の状態となると、それ自体が硬化し、タックの防止に寄与することとなる点で、好ましい。
【００１７】
前記固体可塑剤としては、例えば、被定着物である樹脂微粒子と一定の相溶性を有するなどの親和性を有する官能基を有することが好ましい。ここでいう親和性を有する官能基とは、好ましくは、樹脂微粒子を構成する分子に含まれる官能基と、固体可塑剤に含まれる官能基とが同一である場合に加え、これらの官能基間で一定の相互作用をし得る官能基を有することを意味する。固体可塑剤に含まれる官能基が樹脂微粒子を構成する分子と一定の相互作用をし得る官能基を有すると、これらの官能基の相互作用により樹脂微粒子を構成する分子間に固体可塑剤が進入するきっかけとなり、結果として、固体可塑剤と樹脂微粒子との間でいわゆるポリマーブレンドの状態を形成し、固体可塑剤がトナーなどの樹脂微粒子の少なくとも一部を軟化乃至膨潤させる際に効果的であるためである。具体的な例を挙げると、固体可塑剤がポリエチレングリコールであって、該ポリエチレングリコールにエチレンオキサイド基を有する化合物が含まれる。そして、対応する樹脂微粒子には、樹脂分子中にエチレンオキサイド基を含む組合せがそれに相当する。このような場合、固体可塑剤と樹脂微粒子の両者にエチレンオキサイド基が含まれ、これにより親和性を高めることで、両者の相溶性を高める効果が奏するものである。一方、この考え方は、固体可塑剤と樹脂微粒子の両者に親和性を有する官能基を有することで成り立つため、前記エチレンオキサイド基に限定されることはなく、他の例としては、プロピレンオキサイド基を利用してもよく、更には、公知のトナーに含まれる官能基を固体可塑剤内に含ませる場合も有効に作用する。
【００１８】
前記固体可塑剤としては、前記の要件のほか、一定の条件下で可塑能力を発揮するものが挙げられ、例えば、下記のものが挙げられる。
【００１９】
[１]後述の希釈剤に溶解することで可塑能力が発揮されるもの
エチレンオキサイド基を有する部剤：ポリエチレングリコールのうち、重量平均分子量が１，０００〜２，０００のもの
[２]希釈剤に溶解されても可塑能力は発揮されないが後述の液体可塑剤が少量存在すると可塑能力が発揮されるもの
エチレンオキサイド基を有する部剤：ポリエチレングリコールのうち、重量平均分子量が２，０００〜１０，０００のもの
[３]希釈剤に溶解されても可塑能力は発揮されないが若干の加温（例えば、５０℃〜１００℃程度）により可塑能力が発揮されるもの
エチレンオキサイド基を有する部剤：ポリエチレングリコールのうち、重量平均分子量が２，０００〜１０，０００のもの
ポリオキシエチレンモノアルキルエーテル類：ポリオキシエチレンモノラウリルエーテル、ポリオキシエチレンモノセチルエーテル
分子鎖中に、エチレンオキサイド基−（ＣＨ２ＣＨ２Ｏ）−やプロピレンオキサイド基−（ＣＨ（ＣＨ３）ＣＨ２Ｏ）−を含む化合物で、一般にグリコールエーテル類やグリコール脂肪酸エステル類と呼ばれているもののうち、常温では固体で、融点が４０℃以上、好ましくは５０℃以上である材料などが挙げられる。
【００２０】
具体的には、下記一般式（１）で表されるポリオキシエチレングリコール類が好ましい。
【化６】
2011215563.tif 000008
ただし、前記一般式（１）中、ｎは、１０〜１００の整数を示す。
前記ｎが１０未満では、室温で固体にならず、ｎが１００より大きい場合、分子が大きくなりすぎて、熱を加えたときの可塑能力が低く、トナーが軟化しにくくなる。具体的材料としては、ポリエチレングリコール＃１０００、ポリエチレングリコール＃１５４０、ポリエチレングリコール＃２０００、ポリエチレングリコール＃４０００、ポリエチレングリコール＃６０００、ポリエチレングリコール＃８０００などが挙げられる。
【００２１】
また、下記一般式（２）で表されるポリオキシエチレンポリオキシプロピレングリコール類も好ましい。
【化７】
2011215563.tif 000009
ただし、前記一般式（２）中、ｎは、１０〜２００の整数を示し、ｍは、５〜５０の整数を示す。
前記ｎが１０未満では、室温で固体にならず、ｎが２００より大きい場合、分子が大きくなりすぎて、熱を加えたときの可塑能力が低く、トナーが軟化しにくくなる。前記ｍが５未満では、室温で固体にならず、前記ｍが５０より大きい場合、分子が大きくなりすぎて、熱を加えたときの可塑能力が低く、トナーが軟化しにくくなる。具体的材料としては、花王株式会社製のエマルゲン２９０や第一工業製薬株式会社製のエパン４５０、エパン７５０、エパン７８５などが挙げられる。
【００２２】
また、下記一般式（３）で表されるポリオキシエチレンアルキルエーテル類が好ましい。
【化８】
2011215563.tif 000010
ただし、前記一般式（３）中、ｎは、１０〜１００の整数を示す。
前記ｎが１０未満では、室温で固体にならず、前記ｎが１００より大きい場合、分子が大きくなりすぎて、熱を加えたときの可塑能力が低く、トナーが軟化しにくくなる。
また、Ｒで表される置換基における炭素数が１０未満だと、固体として柔らかく、また、皮膚刺激や眼刺激など安全性の問題がある。炭素数２２より大きいと、熱を加えたときの可塑能力が低く、トナーが軟化しにくくなる。
具体的材料としては、花王株式会社製のエマルゲン３５０、エマルゲン４２０、エマルゲン４０８５、日本エマルジョン株式会社製のＥＭＡＬＥＸ６１１、ＥＭＡＬＥＸ６２０、ＥＭＡＬＥＸ７１０、ＥＭＡＬＥＸ７２０などが挙げられる。
【００２３】
また、下記一般式（４）及び一般式（５）で表されるポリオキシエチレン脂肪酸エステル類やポリオキシエチレン脂肪酸ジエステル類が好ましい。
【化９】
2011215563.tif 000011
ただし、前記一般式（４）中、Ｒは、炭素数が１０〜２２の直鎖又は分岐していてもよいアルキル基を示し、ｎは、１０〜１００の整数を示す。
【化１０】
2011215563.tif 000012
ただし、前記一般式（５）中、Ｒ及びＲ’は、それぞれ独立して、炭素数が１０〜２２の直鎖又は分岐していてもよいアルキル基を示し、ｎは、１０〜１００の整数を示す。
前記一般式（４）及び（５）において、前記ｎが１０未満では、室温で固体にならず、前記ｎが１００より大きい場合、分子が大きくなりすぎて、熱を加えたときの可塑能力が低く、トナーが軟化しにくくなる。
また、Ｒ及びＲ’で表される置換基における炭素数が１０未満だと、固体として柔らかく、また、皮膚刺激や眼刺激など安全性の問題がある。炭素数２２より大きいと、熱を加えたときの可塑能力が低く、トナーが軟化しにくくなる。
具体的材料としては、花王株式会社製のエマノーン３１９９Ｖ、エマノーン３２９９ＲＶ、日本エマルジョン株式会社製のＥＭＡＬＥＸ８２０、ＥＭＡＬＥＸ８３０などが挙げられる。
【００２４】
前記[１]で例示したポリエチレングリコールの重量平均分子量が、１，０００未満であると、周囲環境によって定着画像が溶融する場合があり、２，０００を超えると、前記常温状態で固体状態ではなくなるため、後述の液体可塑剤を共有しない定着液の系内においては十分な可塑能力が発揮できない場合がある。このような技術的な意義のもと、前記分子量は、１，０００〜２，０００であることが好ましい。
【００２５】
前記[２]で例示したポリエチレングリコールの重量平均分子量が、１０，０００を超えると、常温状態で明らかに固体状態ではなくなるため、被定着物である樹脂微粒子間に粒界が生じてしまう場合がある。このような観点から、液体可塑剤を共有しない定着液の系内においては、重量平均分子量が１０，０００以上である場合は使用が困難であることを明らかにすると共に、定着液に水を含む態様にて使用される場合には、重量平均分子量を１，０００〜１０，０００が使用可能な分子量である。
【００２６】
前記[３]に例示の固体可塑剤の加温の温度としては、可塑能力が発揮できる範囲であれば、特に制限はないが、５０℃〜１００℃が好ましい。前記加温の温度が、５０℃未満であると、定着が不十分である場合があり、１００℃を超えると、エネルギー消費の点で、不経済である。
【００２７】
前記固体可塑剤の含有量としては、特に制限はないが、定着液の質量に対して、５質量％〜３０質量％であることが好ましい。前記含有量が、５質量％未満であると、定着が困難となるためであり、３０質量％を超えると、定着液及び泡状定着液としての粘度が高くなり、加えて泡立ちの悪さや、泡としての安定性に欠け、品質上問題が生じる。
【００２８】
＜液体可塑剤＞
前記液体可塑剤は、後述の希釈剤に可溶であって、一定の条件下で可塑能力を発揮するものであれば、特に制限はなく、例えば、単独で可塑能力を発揮してトナーを構成する樹脂微粒子の少なくとも一部を溶解乃至膨潤させることで樹脂微粒子を軟化させるものであってもよいが、前記の固体可塑剤と組み合わせることで可塑能力を発揮するものであってもよい。液体可塑剤の例としては、一定の条件下で溶解性乃至膨潤性に優れている点で、エステル化合物が挙げられる。このエステル化合物のなかでも、樹脂の軟化能力が優れている点、又は後述する希釈剤による起泡性の阻害の程度が低い点で、脂肪族エステル又は炭酸エステルが、より好ましい。
【００２９】
前記液体可塑剤は、人体に対する安全性の観点から、その急性経口毒性ＬＤ５０が３ｇ／ｋｇよりも大きいことが好ましく、５ｇ／ｋｇ以上であることがより好ましい。液体可塑剤として、前記脂肪族エステルは、化粧品原料として多用されているように、人体に対する安全性が高いものであることから、特に好ましい。
【００３０】
また、記録媒体に対する樹脂微粒子としてのトナーの定着は、密封された環境において頻繁に使用される機器で行われ、液体可塑剤は、トナーの記録媒体への定着後にもトナー中に残留するため、記録媒体に対するトナーの定着は、揮発性有機化合物（ＶＯＣ）及び不快臭の発生を伴わないことが好ましい。この点で、液体可塑剤は、揮発性有機化合物（ＶＯＣ）及び不快臭の原因となる物質を含まないことが好ましい。前記脂肪族エステルは、一般に汎用される有機溶剤（トルエン、キシレン、メチルエチルケトン、酢酸エチル等）と比較して、高い沸点及び低い揮発性を有し刺激臭を持たない点で、より好ましい。
【００３１】
なお、オフィス環境等における臭気を高い精度で測定することができる実用的な臭気の測定尺度として、官能測定である三点比較式臭袋法による臭気指数〔１０×ｌｏｇ（物質の臭気が感じられなくなるまでの物質の希釈倍率）〕を臭気の指標としてもよい。また、液体可塑剤に含まれる脂肪族エステルの臭気指数は、１０以下であることが好ましい。この場合、通常のオフィス環境では、不快臭を感じなくなる。更に、液体可塑剤のみならず、定着液に含まれる他の液剤も、液体可塑剤と同様に、不快臭及び刺激臭を有さないことが好ましい。
【００３２】
−脂肪族エステル−
前記脂肪族エステルとしては、特に制限はなく、目的に応じて適宜選択することができ、例えば、飽和脂肪族エステル、脂肪族モノカルボン酸エステル、脂肪族ジカルボン酸エステル、脂肪族ジカルボン酸ジアルコキシアルキルなどが挙げられる。
【００３３】
−−飽和脂肪族エステル−−
前記脂肪族エステルが飽和脂肪族エステルである場合には、液体可塑剤の保存安定性（酸化、加水分解等に対する耐性）を向上させることができる。また、前記飽和脂肪族エステルは、人体に対する安全性が高く、多くの飽和脂肪族エステルは、トナーに含まれる樹脂を１秒以内等の短時間で溶解乃至膨潤させることができる。更に、飽和脂肪族エステルは、記録媒体に提供されたトナーの粘着感を低下させることができる。これは、飽和脂肪族エステルが、溶解乃至膨潤したトナーの表面に油膜を形成するためであると考えられる。
【００３４】
本発明の定着液において、好ましくは、前記飽和脂肪族エステルの一般式は、Ｒ１ＣＯＯＲ２で表される化合物であってもよく、ここでＲ１は、炭素数が１１以上１４以下のアルキル基であり、Ｒ２は、炭素数が１以上６以下の直鎖型又は分岐型アルキル基である。Ｒ１及びＲ２の炭素数がそれぞれ所望の範囲よりも少ないと臭気が発生し、所望の範囲よりも多いと樹脂軟化能力が低下する。即ち、前記飽和脂肪族エステルが、一般式Ｒ１ＣＯＯＲ２で表される化合物であり、Ｒ１が、炭素数が１１以上１４以下のアルキル基であり、Ｒ２が、炭素数が１以上６以下の直鎖型又は分岐型のアルキル基である場合には、トナーに含まれる樹脂に対する溶解性乃至膨潤性を向上させることができる。また、前記一般式Ｒ１ＣＯＯＲ２で表される化合物の臭気指数は、不快臭及び刺激臭を有さない点で、１０以下であることが好ましい。
【００３５】
−−脂肪族モノカルボン酸エステル−−
前記脂肪族モノカルボン酸エステルとしては、例えばラウリン酸エチル、ラウリン酸ヘキシル、トリデシル酸エチル、トリデシル酸イソプロピル、ミリスチン酸エチル、ミリスチン酸イソプロピル等が挙げられる。なお、これらの脂肪族モノカルボン酸エステルの多くは、油性溶媒に溶解するが、水には溶解しない。このことから、脂肪族モノカルボン酸エステルを用いて水性溶媒からなる定着液とする場合、後述の溶解助剤としてグリコール類を定着液に含有させ、溶解又はマイクロエマルジョンの形態としてもよい。
【００３６】
−−脂肪族ジカルボン酸エステル−−
前記脂肪族エステルは、脂肪族ジカルボン酸エステルであってもよい。前記脂肪族エステルが脂肪族ジカルボン酸エステルである場合には、より短い時間でトナーに含まれる樹脂微粒子を溶解乃至膨潤させることができる。例えば、６０ｐｐｍ（ｐａｇｅｓ  ｐｅｒ  ｍｉｎｕｔｅ）程度の高速印字では、記録媒体における未定着のトナーに定着液を付与し、トナーが記録媒体に定着するまでの時間は、１秒以内であることが好ましい。前記脂肪族エステルが脂肪族ジカルボン酸エステルである場合には、記録媒体における未定着のトナー等に定着液を付与し、トナーが記録媒体に定着するのに要する時間を、０．１秒以内にすることが可能となる。更に、より少量の液体可塑剤を添加することによって、トナーに含まれる樹脂微粒子を溶解乃至膨潤させることができるため、定着液に含まれる液体可塑剤の含有量を低減することができる。
【００３７】
本発明の定着液において、好ましくは、前記脂肪族ジカルボン酸エステルの一般式は、Ｒ３（ＣＯＯＲ４）２で表される化合物であって、Ｒ３は炭素数が３以上８以下のアルキレン基であり、Ｒ４は炭素数が３以上５以下の直鎖型又は分岐型アルキル基であってもよい。Ｒ３及びＲ４の炭素数がそれぞれ所望の範囲よりも少ないと臭気が発生し、所望の範囲よりも多いと樹脂軟化能力が低下する。
【００３８】
前記脂肪族ジカルボン酸エステルが、一般式Ｒ３（ＣＯＯＲ４）２で表される化合物であって、Ｒ３は炭素数が３以上８以下のアルキレン基であり、Ｒ４は炭素数が３以上５以下の直鎖型又は分岐型アルキル基である場合には、トナーに含まれる樹脂微粒子に対する溶解性又は膨潤性を向上させることができる。また、前記一般式Ｒ３（ＣＯＯＲ４）２で表される化合物の臭気指数は、不快臭及び刺激臭を有さない点で、１０以下であることが好ましい。
【００３９】
前記脂肪族ジカルボン酸エステルとしては、例えばコハク酸２エチルヘキシル、アジピン酸ジブチル、アジピン酸ジイソブチル、アジピン酸ジイソプロピル、アジピン酸ジイソデシル、セバシン酸ジエチル、セバシン酸ジブチルなどが挙げられる。なお、これらの脂肪族ジカルボン酸エステルの多くは、油性溶媒に溶解するが、水には溶解しない。このことから、脂肪族ジカルボン酸エステルを用いて水性溶媒からなる定着液とする場合、後述の溶解助剤としてグリコール類を定着液に含有させ、溶解又はマイクロエマルジョンの形態としてもよい。
【００４０】
−−脂肪族ジカルボン酸ジアルコキシアルキル−−
更に、本発明の定着液において、前記脂肪族エステルは、脂肪族ジカルボン酸ジアルコキシアルキルであることが好ましい。前記脂肪族エステルが脂肪族ジカルボン酸ジアルコキシアルキルである場合には、記録媒体に対するトナーの定着性を向上させることができる。
【００４１】
本発明の定着液に含まれる液体可塑剤において、脂肪族ジカルボン酸ジアルコキシアルキルは、一般式Ｒ５（ＣＯＯＲ６−Ｏ−Ｒ７）２で表される化合物であって、Ｒ５は炭素数が２以上８以下のアルキレン基であり、Ｒ６は炭素数が２以上４以下のアルキレン基であり、Ｒ７は炭素数が１以上４以下のアルキル基であってもよい。Ｒ５、Ｒ６及びＲ７の炭素数がそれぞれ所望の範囲よりも少ないと臭気が発生し、所望の範囲よりも多いと樹脂軟化能力が低下する。
【００４２】
前記脂肪族ジカルボン酸ジアルコキシアルキルは、一般式Ｒ５（ＣＯＯＲ６−Ｏ−Ｒ７）２で表される化合物であって、Ｒ５は炭素数が２以上８以下のアルキレン基であり、Ｒ６は炭素数が２以上４以下のアルキレン基であり、Ｒ７は炭素数が１以上４以下のアルキル基である場合には、トナーに含まれる樹脂に対する溶解性乃至膨潤性を向上させることができる。また、前記一般式Ｒ５（ＣＯＯＲ６−Ｏ−Ｒ７）２で表される化合物の臭気指数は、不快臭及び刺激臭を有さない点で、１０以下であることが好ましい。
【００４３】
前記脂肪族ジカルボン酸ジアルコキシアルキルとしては、例えばコハク酸ジエトキシエチル、コハク酸ジブトキシエチル、脂肪酸ジカルビトール類などのコハク酸ジカルビトール、アジピン酸ジメトキシエチル、アジピン酸ジエトキシエチル、アジピン酸ジブトキシエチル、セバシン酸ジエトキシエチル等が挙げられる。これらの脂肪族ジカルボン酸ジアルコキシアルキルを水性溶媒で用いる場合、必要に応じてグリコール類を溶解助剤として定着液に含有させ、溶解又はマイクロエマルジョンの形態とする。
【００４４】
更に、脂肪族ジカルボン酸ジアルコキシアルキルの類似構造として、下記一般式（Ａ）で表される化合物は、エーテル基の分子内での割合が高くなるため、希釈剤である水に対する溶解性が非常に高くなり、高濃度の液体可塑剤を含有した定着液とすることができる。
Ｒ８（ＣＯＯ−（Ｒ９−Ｏ）ｎ−Ｒ１０）２        一般式（Ａ）
ただし、前記一般式（Ａ）中のｎは、１以上３以下であり、Ｒ８は炭素数が２以上８以下のアルキレン基であり、Ｒ９は炭素数が１以上３以下のアルキレン基であり、Ｒ１０は炭素数が１以上４以下のアルキル基である。
前記一般式（Ａ）で表される化合物としては、例えば、コハク酸ジエトキシエトキシエチル（別名：コハク酸ジカルビトール）、アジピン酸ジエトキシエトキシエチル、コハク酸ジメトキシエトキシエチル、コハク酸ジメトキシメトキシプロピル等が挙げられる。
【００４５】
−炭酸エステル−
液体可塑剤の一例である炭酸エステルとしては、例えば炭酸エチレン、炭酸プロピレン（プロピレンカーボネート）等の環状エステル類、グリセロール１，２−カルボナート、４−メトキシメチル−１，３−ジオキソラン−２−オンなどが挙げられる。
【００４６】
また、前記以外のエステル化合物としては、例えばクエン酸トリエチル、アセチルクエン酸トリエチル、クエン酸トリブチル、アセチルクエン酸トリブチル等のクエン酸エステル；エチレングリコールジアセタート、ジエチレングリコールジアセタート、トリエチレングリコールジアセタート等のグリコールをエステル化した化合物；モノアセチン、ジアセチン、トリアセチン等のグリセリンをエステル化した化合物等が挙げられる。
【００４７】
前記液体可塑剤の含有量は、定着液の質量に対して、０．５質量％〜５０質量％であることが好ましく、５質量％〜４０質量％であることがより好ましい。含有量が、０．５質量％未満であると、トナーに含まれる樹脂微粒子を溶解乃至膨潤させる効果が不十分になることがあり、５０質量％を超えると、長時間に亘りトナーに含まれる樹脂の流動性を低下させることができず、定着トナー層が粘着性を有する可能性がある。
【００４８】
＜起泡剤＞
本発明の定着液に含まれる起泡剤としては、定着液の泡状化するものであれば、特に制限はなく、優れた起泡性と泡沫安定性を実現することができる。前記起泡剤としては、飽和若しくは不飽和の脂肪酸塩、モノアルキル硫酸塩、アルキルポリオキシエチレン硫酸塩、アルキルポリオキシエチレン硫酸塩若しくはアルキルベンゼンスルホン酸塩等のスルホン酸塩、又はモノアルキルリン酸塩等のリン酸塩等のアニオン系界面活性剤が挙げられる。
【００４９】
−脂肪酸塩−
前記起泡剤のなかでも、脂肪酸塩は、最も泡沫安定性に優れ、定着液の起泡剤として最も適する。
【００５０】
前記脂肪酸塩としては、脂肪酸ナトリウム塩、脂肪酸カリウム塩又は脂肪酸アミン塩であることが好ましく、脂肪酸アミン塩であることがより好ましい。これらの脂肪酸塩の製造方法としては、特に制限はなく、例えば、水を加熱し、脂肪酸を添加し、その後トリエタノールアミンを添加して、一定時間撹拌しながら加熱してケン化反応させることで製造してもよい。このとき、脂肪酸とトリエタノールアミンとのモル比を、１：０．５〜１：０．９の範囲と脂肪酸比率を高くすることで、ケン化後、未反応の脂肪酸が残留し、定着液中に脂肪酸と脂肪酸アミン塩とを混合させることができる。同じことは、ナトリウム塩やカリウム塩でも可能である。
【００５１】
起泡剤として用い得る不飽和脂肪酸塩としては、特に制限はないが、炭素数１８で２重結合数が１〜３の不飽和脂肪酸塩が好ましい。具体的には、オレイン酸塩、リノール酸塩、リノレン酸塩が挙げられる。２重結合が４以上では反応性が強いため、定着液の放置安定性が劣ってしまう。これらの不飽和脂肪酸による不飽和脂肪酸塩を一種単独又は二種以上を混合して起泡剤として用いてもよい。また、前記の飽和脂肪酸塩と不飽和脂肪酸塩とを混合して起泡剤として用いてもよい。
【００５２】
液体可塑剤は、消泡作用が強く、定着液中で液体可塑剤の濃度上昇と共に、定着液の起泡性及び泡沫安定性が悪くなり、なかなか起泡しなくなり、泡が直ぐに破泡するため、泡密度の低い泡状定着液を得ることができなくなることがある。
【００５３】
そこで、定着液中の液体可塑剤濃度を高めたときの起泡性が劣化してしまうことを解消するため、アニオン系界面活性剤の種類や濃度を因子として多種の試作を行ったところ、起泡剤として炭素数１２〜１８の脂肪酸塩を用い、更に炭素数１２〜１８の脂肪酸を定着液中に含有することにより、液体可塑剤の濃度が高くなっても、定着液の起泡性が劣化しない。これにより、安定した泡状定着液を提供できる。
【００５４】
ここで、定着液に含まれる起泡剤において、脂肪酸塩の炭素数としては、単に水を起泡する場合と比較して起泡性に優れている点で、１２〜１８であることが好ましい。具体的には、ラウリン酸塩（炭素数１２）、ミリスチン酸塩（炭素数１４）、ペンタデシル酸塩（炭素数１５）、パルミチン酸塩（炭素数１６）、マルガリン酸塩（炭素数１７）、ステアリン酸塩（炭素数１８）が挙げられる。
【００５５】
前記起泡剤として用いられる脂肪酸塩と共に用いられる脂肪酸と、液体可塑剤との作用について説明する。液体可塑剤としてエステル化合物を用いた場合、エステル化合物はエステル基を化学構造中に有しており、脂肪酸はカルボニル基を化学構造中に有している。この点から、液体可塑剤のエステル基と脂肪酸のカルボニル基とが定着液の系内で、電気的な作用を示し、またそれが分子間の結合作用を生じさせ、定着液の特性として起泡性及び泡沫安定性を向上させると考えられる。
【００５６】
前記起泡剤として用い得る炭素数１２〜１８の脂肪酸塩において、炭素数が少ないほうが起泡性に優れているが泡沫安定性が悪く、炭素数が多いほうが起泡性にあまりよくないが泡沫安定性に極めて優れている。そこで、この脂肪酸塩としては、単独の脂肪酸塩を用いてもよいが、炭素数１２〜１８の脂肪酸塩であって異なる炭素数を有する複数の脂肪酸塩を混合する方がより好ましい。混合比率としては、ミリスチン酸塩（炭素数１４）を最も多く含み、ラウリン酸塩（炭素数１２）、ステアリン酸塩の割合を低くすることが好ましい。より具体的な脂肪酸塩の比率としては、ラウリン酸塩：ミリスチン酸塩：パルミチン酸塩：ステアリン酸塩の質量比で、０：６：３：１、０：４：３：１、１：５：３：１、１：４：４：１等が適する。
【００５７】
前記起泡剤の含有量は、定着液の質量に対して、０．１質量％〜２０質量％であることが好ましく、０．５質量％〜１０質量％であることがより好ましい。含有量が、０．１質量％未満であると、起泡性が不十分になることがあり、２０質量％を超えると、定着液の粘度が高くなり、起泡性が低下する可能性がある。
【００５８】
定着液中に起泡剤である脂肪酸塩と同じ炭素数の脂肪酸を含有することで、液体可塑剤の濃度が高くなっても起泡性及び泡沫安定性を維持することができる。液体可塑剤の濃度が、１０質量％未満であると、脂肪酸を含有しなくても起泡性に問題はない。しかし、液体可塑剤の濃度が１０質量％以上、特に液体可塑剤の濃度が３０質量％以上になると、脂肪酸塩だけでは、ほとんど起泡しなくなり起泡性が悪くなる場合がある。起泡性が悪くなった場合であっても、脂肪酸塩と同じ炭素数の脂肪酸を含有させると、起泡性を維持できる。
【００５９】
ただし、脂肪酸の含有量が多くなりすぎると、起泡剤である脂肪酸塩の比率が下がり、起泡性が再び悪くなる場合がある。このような場合、起泡性が優れている点で、脂肪酸塩のモル数は、脂肪酸のモル数以上のモル数としてもよく、脂肪酸と脂肪酸塩の比率を、５：５〜１：９の範囲としてもよい。
【００６０】
なお、同じ炭素数の脂肪酸と脂肪酸塩との組合せだけでなく、例えば、脂肪酸塩がミリスチン酸アミンであり脂肪酸がステアリン酸である組合せや、脂肪酸塩がパルミチン酸カリウムであり脂肪酸がステアリン酸である組み合わせのように、炭素数が１２〜１８の範囲で脂肪酸塩と脂肪酸との炭素数が異なる組合せであってもよい。炭素数１２〜１８の範囲の脂肪酸を定着液に含有することで、高濃度の液体可塑剤を含有しても、起泡性が悪くならず、泡沫安定性に優れ、密度の極めて低い泡化を可能とする。
【００６１】
また、起泡性が悪化するのを防止し得る点で、他のアニオン系界面活性剤（例えばアルキルエーテル硫酸塩（ＡＥＳ））を起泡剤とし、炭素数１２〜１８の脂肪酸を更に含有してもよい。
また、界面活性剤としては、紙やトナー層への先塗り液の浸透性を向上させる観点から、ノニオン系界面活性剤が適する。具体的には、ポリオキシエチレンアルキルエーテル類やアセチレン系界面活性剤が好ましい。具体的には、ポリオキシエチレンアルキルエーテル類としては、ポリオキシエチレンラウリルエーテル、ポリオキシエチレンアルキル（１２−１４）エーテル（１２Ｅ．Ｏ．）やポリオキシエチレンアルキル（１２−１４）エーテルで日光ケミカルズ株式会社製のＢＴ−１２などや、アセチレン系界面活性剤としては、アセチレングリコールが優れ、日信化学工業株式会社製のオルフィン１０１０やオルフィン４０５１Ｆなどが挙げられる。
【００６２】
＜希釈剤＞
本発明の定着液に含まれる希釈剤としては、水を含む限り特に制限はなく、例えば、水、水にアルコール類等を添加した水性溶媒、等が好ましい。水としては、特に制限はないが、市水はカルシウムイオンやマグネシウムイオンなどの不純物が多く含まれるため、これらの金属イオンをある程度除去した水が好ましい。例えばイオン交換水、限外濾過水、逆浸透水、蒸留水等の純水、又は超純水を用いることができる。
【００６３】
前記希釈剤として水性溶媒を用いる場合には、界面活性剤を添加してもよく、なかでも、定着液の表面張力を２０ｍＮ／ｍ〜３０ｍＮ／ｍとすることが好ましい。前記アルコール類としては、泡状の定着液における気泡の安定性を高め、破泡しにくくする点で、例えばセタノール等の単価アルコール；エチレングリコール、ジエチレングリコール、トリエチレングリコール、ポリエチレングリコール、プロピレングリコール、ジプロピレングリコール、トリプロピレングリコール、１，３−ブチレングリコール、グリセリン等の多価アルコールが好ましい。これらの単価又は多価のアルコール類を含有することで紙等の媒体のカール防止に効果を有する。
【００６４】
前記希釈剤は、浸透性改善や紙等媒体のカール防止と目的として、油性成分を含有してＯ／ＷエマルジョンやＷ／Ｏエマルジョンを形成する構成であることも好ましい。この油性成分としては、公知の種々の材料を用いることができる。油性成分を含有する希釈剤の場合、分散剤を用いてエマルジョンを形成してもよく、このエマルジョンの形成に用いる分散剤としては、公知の種々の材料を用いることができるが、ソルビタンモノオレエート、ソルビタンモノステアレート、ソルビタンセスキオレエート等のソルビタン脂肪酸エステル；ショ糖ラウリン酸エステル、ショ糖ステアリン酸エステル等のショ糖エステルなどが好ましい。
【００６５】
分散剤を用いて定着液をエマルジョンの形態に分散させる方法として、特に制限はなく、公知の種々の方法を用いればよい。例えば、回転羽根によるホモミキサーやホモジナイザーのような機械的に攪拌する手段、及び超音波ホモジナイザーのような振動を与える手段が挙げられる。なかでも、定着液中の可塑剤に強いせん断応力を加える方法であることが好ましい。
【００６６】
＜樹脂微粒子＞
前記樹脂微粒子としては、樹脂からなる微粒子の形態のものであれば、その構成、材料などに特に制限はない。また、前記樹脂微粒子は、電子写真用等の各種トナーを構成してもよく、導電性部材を含有した樹脂微粒子でもよい。
【００６７】
前記樹脂微粒子のうち、電子写真プロセスで用いるトナーは、本発明の定着液との組合せにおいて最も定着に対する効果が高い。
【００６８】
本発明において、トナーとしては、樹脂微粒子を有する限り、特に制限はなく、例えば、着色剤と、帯電制御剤と、結着樹脂と、離型剤とを含有し、更に必要に応じてその他の成分を含有してなるものであってもよい。
【００６９】
前記着色剤としては、特に制限はなく、公知の染料及び顔料のなかから目的に応じて適宜選択することができる。
【００７０】
前記帯電制御剤としては、特に制限はなく、公知のものから目的に応じて適宜選択することができ、例えばトリフェニルメタン系染料、モリブデン酸キレート顔料、ローダミン系染料、アルコキシ系アミン、４級アンモニウム塩（フッ素変性４級アンモニウム塩を含む）、アルキルアミド、燐の単体又はその化合物、タングステンの単体又はその化合物、フッ素系活性剤、サリチル酸の金属塩、サリチル酸誘導体の金属塩等が挙げられる。これらは、１種単独で使用してもよいし、２種以上を併用してもよい。
【００７１】
前記結着樹脂としては、特に制限はなく、目的に応じて適宜選択することができ、例えばポリスチレン樹脂、スチレン−アクリル共重合体、ポリエステル樹脂、等が挙げられる。これらの中でも、エチレンオキサイド基又はプロピレンオキサイド基を有するポリエステル樹脂が特に好ましい。前記エチレンオキサイド基を有するポリエステル樹脂としては、定着液との親和性の観点で、ポリオールポリエステル樹脂が好ましい。前記ポリエステル樹脂がこれらの置換基を有する場合、固体可塑剤がこれらの置換基と親和性を有する官能基を有すると、ポリエステル樹脂の官能基と固体可塑剤の置換基との相互作用によりトナーの樹脂を構成する分子間に固体可塑剤が進入するきっかけとなる。結果として、固体可塑剤と樹脂との間でいわゆるポリマーブレンドの状態を形成し、固体可塑剤がトナーなどの樹脂微粒子の少なくとも一部を軟化又は膨潤させる際に効果的であるためであると考えられる。
【００７２】
前記離型剤としては、特に制限はなく、目的に応じて適宜選択することができ、例えばカルバナワックスやポリエチレン等のワックス成分などが挙げられる。
【００７３】
前記その他の成分としては、特に制限はなく、目的に応じて適宜選択することができ、例えば、外添剤、流動性向上剤、クリーニング性向上剤、磁性材料、金属石鹸、などが挙げられる。
【００７４】
また、トナーは、メチル基を有する疎水性シリカ及び疎水性酸化チタンのような疎水性微粒子をトナーの粒子の表面に固着させることによって、撥水性処理されていることが好ましい。
【００７５】
＜泡状化＞
本発明の定着液は、後述の所定の手段によって泡状化して用いられる。泡状化することで、前記図１０Ａ及び１０Ｂで言及したような表面張力と内部流とのバランスにより、オフセットが発生しにくくなる。ここで、本発明の定着液の表面張力としては、前記した通り、２０ｍＮ／ｍ〜３０ｍＮ／ｍであることが好ましい。
【００７６】
泡状化された本発明の定着液は、撥水性処理されたトナー粒子に対して、十分な親和性を有することが好ましい。ここでいう親和性とは、液体が固体に接触したときに、固体の表面に対する液体の拡張濡れの程度を意味する。即ち、泡状となった定着液は、撥水性処理されたトナーに対して十分な濡れ性を示すことが好ましい。疎水性シリカ及び疎水性酸化チタンのような疎水性微粒子で撥水性処理されたトナーの表面は、疎水性シリカ及び疎水性酸化チタンの表面に存在するメチル基によって覆われており、おおよそ２０ｍＮ／ｍ程度の表面エネルギーを有する。現実には撥水性処理されたトナーの表面の全面が疎水性微粒子によって完全に覆われてはいないため、撥水性処理されたトナーの表面エネルギーは、おおよそ、２０ｍＮ／ｍ〜３０ｍＮ／ｍであると推測される。よって、撥水性トナーに対して親和性を有する（十分な濡れ性を有する）ためには、泡状となった定着液の表面張力は、２０ｍＮ／ｍ〜３０ｍＮ／ｍであることが好ましい。
【００７７】
＜記録媒体＞
前記記録媒体としては、トナー等を構成する樹脂微粒子を定着させ得るものであれば、特に制限はない。なかでも、記録媒体としては、定着液に対して浸透性を有するものであることが好ましく、媒体基板が液浸透性を持たない場合は、基板上に液浸透層を有する媒体が好ましい。記録媒体の形態としては、特に制限はなく、シート状の他、平面及び曲面を有する立体物でもよい。例えば、紙等の媒体に透明樹脂微粒子を均一に定着させ紙面を保護したもの（いわゆる、ニスコート）であってもよい。記録媒体の材料としては、特に制限はなく、目的に応じて適宜選択することができ、例えば、紙、布等を構成する一般的な繊維、液体透過層を有するＯＨＰ用シートのようなプラスチックフィルム、金属、樹脂、セラミックスが挙げられる。
【００７８】
＜その他の成分＞
＜＜溶解助剤＞＞
本発明の定着液は、定着液中の液体可塑剤を溶解する目的で、溶解助剤を含有してもよい。前記溶解助剤としては、液体可塑剤を溶解させ得るものであれば、特に制限はなく、多価のアルコール類が挙げられる。この多価のアルコール類としては、例えば、エチレングリコール、ジエチレングリコール、トリエチレングリコール、ポリエチレングリコール、プロピレングリコール、ジプロピレングリコール、トリプロピレングリコール、１，３−ブチレングリコール、グリセリンが挙げられる。なかでも、液体可塑剤が高濃度でも溶解可能でありかつ起泡剤の起泡性を劣化させない点で、プロピレングリコール、ジプロピレングリコールであることが好ましい。前記多価のアルコール類の含有量は、定着液の質量に対して、１質量％〜３０質量％の範囲が好ましい。前記含有量が、３０質量％を超えると、起泡性がむしろ劣化するため適さず、１質量％未満では、定着液中の液体可塑剤濃度が高くなると希釈溶液である水に液体可塑剤が溶解しにくくなる場合がある。
【００７９】
＜＜増泡剤＞＞
本発明の定着液は、泡状化されて、後述の泡状定着液として、樹脂微粒子の定着に用いられるところ、塗布接触ニップ部にてトナー等の微粒子層に泡状定着液を押し込みながら浸透させる際に泡が破泡すると浸透阻害となる。そこで、本発明の定着液は、このような現象を抑え泡沫安定性を向上させる目的で、増泡剤を更に有してもよい。増泡剤としては、特に制限はないが、脂肪酸アルカノールアミドであることが好ましく、泡沫安定性の点で、脂肪酸アルカノールアミド（１：１）型であることがより好ましい。増泡剤の含有量としては、定着液の質量に対して、０．０１質量％〜３質量％であることが好ましい。
【００８０】
（定着方法及び定着装置）
本発明の定着方法は、泡状定着液生成工程と、膜厚調整工程と、泡状定着液付与工程とを含み、更に必要に応じてその他の工程を含んでなる。
本発明の定着装置は、泡状定着液生成手段と、泡状定着液付与手段と、膜厚調整手段とを有してなり、更に必要に応じてその他の手段を有してなる。
【００８１】
前記定着方法は、前記定着装置により好適に実施することができ、泡状定着液生成工程は、泡状定着液生成手段により行うことができ、膜厚調整工程は、膜厚調整手段により行うことができ、泡状定着液付与工程は、泡状定着液付与手段により行うことができ、前記その他の工程は、前記その他の手段により行うことができる。
【００８２】
＜泡状定着液生成工程及び泡状定着液生成手段＞
前記泡状定着液生成工程は、本発明の定着液を泡状化して、泡状定着液を生成する工程であり、泡状定着液生成手段により実施される。
【００８３】
本発明において、図１に示すように、泡状定着液生成手段によって定着液を泡で構成された泡状定着液１４とすることで、定着液のかさ密度を低くできると共に、塗布ローラ１１上の定着液層を厚くすることができ、更には定着液の表面張力による影響が抑えられるため、塗布ローラ１１への樹脂微粒子のオフセットを防止できる。
【００８４】
ここで、従来の定着装置において生じたオフセットの様子を、図面を参照しながら説明する。図１０Ａ及び１０Ｂは、従来の定着装置において生じたオフセットの様子を示す概略図であって、図１０Ｂは、図１０Ａを部分的に拡大した図である。これら図を参照すると、定着液層８４が液体の形態である場合、塗布ローラ８１上の定着液層８４の液面には、ローラ面に沿って強い表面張力が働いている。更に、塗布ローラ８１上の定着液層内部には塗布ローラの移動方向に内部流が生じている。このため、塗布ローラ８１上の定着液層の厚みがトナー層と同等かそれ以下の薄い層である場合、未定着トナー層８３を塗布ローラ８１の表面に引っ張り込むように表面張力が強く働き、また前記の内部流も塗布ローラ面に沿ってトナーを運ぶように働くため、塗布ローラ８１に未定着トナーが固着／付着し、トナーオフセットが生じてしまう。塗布ローラ８１上の定着液層がトナー層よりも２倍以上に厚くなると、この液体の表面張力や内部流の影響はトナーへ及ぼしにくくなるため、塗布ローラ８１上の定着液層が厚い場合は、トナーオフセットが低減する。逆に、樹脂微粒子のオフセットが生じない均一塗布には、塗布ローラ８１の表面に定着液層がある程度厚くする必要があることを意味している。一方、塗布後の媒体上の樹脂微粒子層上の定着液量は少ないほうが定着応答性や残液感やカール防止に優れており、これは定着液の質量が少ないことが好ましいことを意味する。塗布する際は定着液層の厚みが厚くて層の体積が多く、かつ塗布後の媒体上の定着液質量は少ない条件を満たすためには、定着液の密度が低ければよく、塗布時に体積が多くても、実質的な塗布質量は小さくすることができる。
【００８５】
本発明では、前記のような構成を採用することで、例えば図１に示すように、定着時の樹脂微粒子のオフセットを防止することができる。
【００８６】
本発明の定着方法及び定着装置において、泡状定着液生成工程及び泡状定着液生成手段としては、前記の本発明の定着液を泡状化して泡状定着液を生成し得るものであれば、特に制限はない。その一態様について、図３を参照して、説明する。
【００８７】
図３は、本発明の定着装置における泡状定着液生成手段の構成を示す概略図である。図３に示す泡状定着液生成手段３０は、前記の本発明の定着液等の液状定着液３２を貯留する定着液容器３１と、液状定着液３２を液搬送する液搬送パイプ３４と、液搬送するための駆動を得る搬送ポンプ３３と、気体と液体とを混合する気体・液体混合部３５と、液状定着液３２を泡状化して所望の泡状定着液を得る泡生成部３８とを有する。
【００８８】
定着液容器３１に貯留された液状定着液３２は、搬送ポンプ３３の駆動力によって液搬送パイプ３４を液搬送され、気体・液体混合部３５へと送られる。搬送ポンプとしては、液状定着液を液搬送し得るものであれば、特に制限はなく、チューブポンプ、ギヤポンプ、ベローズポンプ等があるが、チューブポンプが好ましい。ギヤポンプ等の振動機構や回転機構があると、ポンプ内で定着液が起泡し、定着液に圧縮性が出て、搬送能力が低下する恐れがある。また、前記の機構部品等が定着液を汚染したり、逆に機構部品を劣化させる恐れがある。一方、チューブポンプは、チューブ内の液を、チューブを変形させながら押し出す機構であるため、定着液と接する部材はチューブだけであり、定着液に対し耐液性を有する部材を用いることで、液の汚染やポンプ系部品の劣化がない。また、チューブを変形させるだけなので、液が起泡せず、搬送能力の低下を防止できる。
【００８９】
気体・液体混合部３５には、空気口３６が設けられ、液の流れとともに、空気口３６に負圧が発生し、空気口３６から気体が気体・液体混合部３５に導入され、液体と気体が混合される。更に、微小孔シート３７を通過することで、泡径の揃った大きな泡を生成させることができる。孔径は、３０μｍ〜１００μｍが好ましい。図３の微小孔シート３７に限らず、連泡構造の多孔質部材であればよく、孔径３０μｍ〜１００μｍを有する焼結セラミックス板や不織布や発泡樹脂シートであってもよい。また、別の大きな泡の生成方法としては、前記の搬送ポンプより供給された液状定着液と空気口からの空気を羽根状攪拌子で攪拌しながら、液に気泡を巻き込みながら大きな泡を生成させる構成や、前記の搬送ポンプより供給された液状定着液に空気供給ポンプ等でバブリングを行い大きな泡を生成する構成も好ましい。
【００９０】
次に、空気と混合された液状定着液３２は、所望の泡状定着液を得る泡生成部３８に送液される。泡生成部３８において、空気と混合された液状定着液３２には、せん断力が加えられ、大きな泡を分割して２つ以上に分泡化される。泡生成部３８の構成としては、このように行われ得るものであれば、特に制限はないが、閉じた二重円筒で、内側円筒が回転可能な構成とし、外部円筒の一部より、大きな泡状定着液を供給し、内部の回転する円筒と外部円筒との隙間（ここが流路となる）を通過しながら、回転円筒によりせん断力を受けるような構成であってもよい。このせん断力により、大きな泡は微小な泡へと変化し、外側円筒に設けられた泡の出口より、所望の微小な泡径を有する泡状定着液を得ることができる。また、内側円筒にらせん状の溝を設けて、円筒内での液搬送能力を高くしてもよい。
【００９１】
定着液は、紙等の記録媒体上のトナー等の樹脂微粒子層への塗布時に泡状となっていればよく、定着液容器内で泡状である必要はない。定着液容器中では気泡を含有しない液体で、容器から液を供給する時点や、樹脂微粒子層へ付与するまでの液搬送経路で泡状にする手段を設ける構成が好ましい。これは、定着液容器では液体であり容器から液を取り出した後に泡状とする構成のほうが、容器の小型化ができるという大きな利点を有するためである。
【００９２】
本発明の定着液は、泡状化され、泡状化された定着液からなる泡状定着液層の厚みは、定着される樹脂微粒子層の厚みに応じて、記録媒体面全体に対し後述するように泡状定着液付与手段の面において、調整される。例えば樹脂微粒子がトナーを構成し、記録媒体上にカラー画像や白黒文字が混在する場合、記録媒体面全体を同じ厚みの泡状定着液層で付与すると、カラー写真画像のような厚いトナー層では、定着不良や画像抜けが生じたり、白黒文字部に粘着感が生じて印刷物同士がくっついたりする部分不具合が生じる場合がある。
【００９３】
一般的に０．５ｍｍ〜１ｍｍ程度の大きな泡の場合、単なる撹拌等により比較的容易に泡を生成可能であり、大きな泡の生成には数秒以下の時間（０．１秒もかからない）で生成することができる。そこで、この所望の泡径よりも大きな泡であって、目視で観察できる程度の大きさの泡の生成が容易で、かつすばやく得ることができる点に着目し、大きな泡から素早く５μｍ〜５０μｍ程度の微小な泡を生成する方法を鋭意検討した結果、大きな泡にせん断力を加えることで大きな泡を分泡すると、前記のような液状態から微小な泡を起泡させる方法に比べ、極めて素早く所望の大きさの微小な泡が生成できることを見出した。この点、前記のような泡状定着液生成手段３０の構成は、これを実現するために好ましい態様である。
【００９４】
このように、液状定着液を大きな泡径を有する液へと変化させる大きな泡生成部と、大きな泡にせん断力を加えて微小な泡を生成する微小な泡生成部とを組み合わせることで、液状定着液を極めて短時間に５μｍ〜５０μｍの微小な泡径を有する泡状定着液を生成させることができる。
【００９５】
特に、樹脂微粒子の平均粒径が５μｍ〜１０μｍ程度の場合、記録媒体１２上の樹脂微粒子層１３を乱すことなく泡状定着液１４を樹脂微粒子層１３に付与するには、泡状定着液１４の泡径範囲が、５μｍ〜５０μｍであることが好ましい。なお、図２に示すように、気泡２２で構成された泡状定着液２０は、気泡２２のそれぞれを区切る液膜境界２１から構成される。
【００９６】
＜膜厚調整工程及び膜厚調整手段＞
前記膜厚調整工程は、泡状定着液を泡状定着液付与手段の接触面上に所望の厚みに形成する工程であり、膜厚調整手段により実施される。
【００９７】
前記膜厚調整手段としては、泡状定着液を泡状定着液付与手段の接触面上に所望の厚みに形成し得る限り、特に制限はなく、目的に応じて適宜選択することができ、例えば膜厚調整用ブレード、ブレードと塗布ローラとの組み合わせが挙げられる。なお、膜厚調整工程及び膜厚調整手段の態様については、後述する。
【００９８】
＜泡状定着液付与工程及び泡状定着液付与手段＞
前記泡状定着液付与工程は、所望の厚みに形成された泡状定着液を媒体上の樹脂微粒子層に付与する工程であり、泡状定着液付与手段により実施される。
【００９９】
図４Ａ及び図４Ｂは、本発明の定着装置における膜厚調整手段及び泡状定着液付与手段の一例を示す概略構成図である。図４Ａに示す本発明の定着装置４０は、上述した泡状定着液生成手段３０によって生成された所望の微小な泡の泡状定着液を、トナー等を構成する樹脂微粒子からなる樹脂微粒子層（トナー粒子層）へ付与するための塗布ローラ４１と、塗布ローラ面に所望の微小な泡の泡状定着液の膜厚を、記録媒体上の未定着のトナー層の厚みに応じて調整し、泡状定着液の最適な膜厚の調整を行う膜厚調整手段である膜厚調整用ブレード４２と、塗布ローラ４１と対峙する位置に加圧ローラ４３とを有する。未定着トナー（樹脂微粒子からなるもの）を表面上に有する記録媒体は、塗布ローラ４１と加圧ローラ４３とからなるニップ部を通過する。一方、泡状定着液生成手段３０で生成された泡状定着液は、膜厚調整用ブレード４２によって膜厚調整され、所望の厚みの泡状定着液層として塗布ローラ４１に配置される。このように塗布ローラ４１上に形成された泡状定着液層は、未定着トナーを有する記録媒体のニップ部の通過に同期して、未定着トナー上に付与される。
【０１００】
また、図４Ｂは、塗布ローラ４１及び膜厚調整用ブレード４２を拡大した概略図であって、泡状定着液付与手段を構成する塗布ローラ４１上には、泡状定着液の層が記録媒体上の未定着のトナー層の厚みに応じて膜厚調整手段である膜厚調整用ブレード４２を通じて形成される。この膜厚調整手段である膜厚調整用ブレード４２によって泡状定着液の気泡の大きさ、泡粘度及び塗布加圧力並びに未定着トナーの層厚に応じた泡状定着液の未定着トナー層での浸透時間に対して最適化した定着液層の膜厚となる。所望の微小な泡の泡状定着液は、前記のように、大きな泡を生成する大きな泡生成部と大きな泡をせん断力で分泡して微小な泡を生成する微小な泡生成部とを含んで構成されている泡状定着液生成手段３０で生成され、液供給口より塗布ローラ４１と膜厚調整手段である膜厚調整用ブレード４２との間に滴下される。
【０１０１】
泡状定着液の塗布ローラ上での膜厚調整は、図５Ａ及び図５Ｂに示すように、塗布ローラ４１とギャップを設けた膜厚調整用ブレード４２を用い、図５Ａに示すように膜厚を薄くするときはギャップを狭くし、図５Ｂに示すように膜厚を厚くするときはギャップを広くするように行ってもよい。ギャップの調整は、膜厚調整用ブレード４２の端部に、駆動可能な回転軸を用い、トナー層の厚みや環境温度等、更には泡状定着液の気泡の大きさ、泡粘度及び塗布加圧力並びに未定着トナーの層厚に応じた泡状定着液の未定着トナー層での浸透時間を調整するための最適な膜厚を調整してもよい。
【０１０２】
前記泡状定着液付与手段を構成する塗布ローラの形状、構造、大きさ及び材質としては、泡状定着液を付与し得る限り、特に制限はないが、曲面部を少なくともその表面の一部に有するものであることが好ましい。
【０１０３】
膜厚調整用ブレードとしては、図５Ａ及び図５Ｂの膜厚調整用ブレードのほかに、ワイヤーバーであってもよい。ワイヤーバーによって、塗布ローラ上の泡状定着液の厚みを調整し、泡状定着液は、前記のごとく、大きな泡を生成する大きな泡生成部とその大きな泡をせん断力で分泡する微小な泡生成部とを有する泡状定着液生成手段によって生成され、液供給口より、膜調整ワイヤーバーと塗布ローラとの間に滴下する。ワイヤーバーを膜厚調整手段として用いることで、ブレードに比べ、塗布ローラ面の軸方向の泡状定着液膜均一性が向上する。
【０１０４】
前記泡状定着液のかさ密度としては、０．０１ｇ／ｃｍ３〜０．１ｇ／ｃｍ３程度の範囲が好ましい。更に、定着液付与時に媒体面に残液感を生じないようにするためには、０．０１ｇ／ｃｍ３〜０．０２ｇ／ｃｍ３がより好ましい。なぜならば、図４Ａ及び図４Ｂの塗布ローラ４１のように、接触付与手段面の定着液の泡膜は、記録媒体上の微粒子層の厚み以上であることが必須条件で（微粒子層の隙間を泡状定着液で埋めるため）、おおよそ、泡膜厚みは、５０μｍ〜８０μｍが好ましい。一方、記録媒体面への定着液付着における残液感（ぬれたような感触）を生じさせないためには、定着液付着量として、記録媒体の単位面積当たり、０．１ｍｇ／ｃｍ２以下が好ましい。このことから、泡のかさ密度としては、０．０１２５ｇ／ｃｍ３〜０．０２ｇ／ｃｍ３の範囲がより好ましい。
【０１０５】
図６は、本発明の一実施の形態に係る定着装置の構成を示す概略構成図である。図６に示す実施の形態の定着装置４０において、加圧ローラ４３は、弾性層として弾性多孔質体（以下、スポンジ素材とも称する。）を用いて構成してもよい。泡状定着液がトナー等の樹脂微粒子層を浸透して紙等の媒体まで到達した後に塗布ローラと樹脂微粒子層とが剥離するようにニップ時間のタイミングを取る必要がある。この点、スポンジ素材からなる加圧ローラ４３は、ニップ時間として５０ミリ秒〜３００ミリ秒の範囲を確保し、かつ弱い加圧力で大きく変形可能であることから、好ましい。
【０１０６】
なお、ニップ時間は、ニップ時間＝ニップ幅／紙の搬送速度により算出される。紙の搬送速度は、紙搬送駆動機構の設計データにより求めることができる。ニップ幅は、塗布ローラ全面に乾燥しない着色塗料を薄くつけて、記録媒体を塗布ローラ４１及び対峙する加圧ローラ４３に挟んで加圧（各ローラは回転させない状態で）し、記録媒体に着色塗料を付着させ、着色部（通常長方形の形に着色）における紙搬送方向の長さをニップ幅として測定することで求めることができる。
【０１０７】
記録媒体の搬送速度に応じてニップ幅を調整することで、ニップ時間を泡状定着液のトナー層浸透時間と同じかそれ以上にする必要がある。図６に示す例では、加圧ローラ４３を弾性層としてスポンジ素材とすることで、記録媒体の搬送速度に応じて、塗布ローラ４１と加圧ローラ４３との軸間距離を変更しニップ幅を変えることが容易となる。スポンジの代わりに弾性ゴムを加圧ローラ４３の素材として用いてもよいが、スポンジは弾性ゴムよりも弱い力で変形させることが可能であり、塗布ローラ４１の加圧力を過剰に高くすることなく長いニップ幅を確保することができる。
【０１０８】
なお、定着液中には液体可塑剤が含有されており、スポンジ素材で形成された加圧ローラに定着液が万が一付着した場合、スポンジ素材が軟化等の不具合が発生する恐れがある。そのため、スポンジ素材の樹脂材は、液体可塑剤に対し軟化や膨潤を示さない素材が好ましい。また、スポンジ素材を用いた加圧ローラは、可撓性フィルムで覆った構成であってもよい。スポンジ素材が液体可塑剤で劣化する素材であっても、液体可塑剤により軟化や膨潤を示さない可撓性フィルムで覆うことでスポンジローラの劣化を防止することができる。スポンジ素材としては、特に制限はなく、例えばポリエチレン、ポリプロピレン、ポリアミド等の樹脂の多孔質体が挙げられる。また、スポンジを覆う可撓性フィルムとしては、可撓性を有する限り、特に制限はなく、例えば、ポリエチレンテレフタレート、ポリエチレン、ポリプロピレン、四フッ化エチレン・パーフロロアルキルビニルエーテル共重合体（ＰＦＡ）が挙げられる。
【０１０９】
図６において、塗布ローラ４１とスポンジ素材を用いた加圧ローラ４３とが常時接触している構成の場合、記録媒体が搬送されていない時に塗布ローラ４１上の泡状定着液が加圧ローラ４３に付着し汚す恐れがある。これを防止するため、塗布ローラ４１からみて記録媒体の搬送方向の上流に紙先端検知手段（不図示）を設け、先端検知信号に応じて、記録媒体の先端から後方にのみ泡状定着液が塗布されるようなタイミングで塗布ローラ４１に泡状定着液を形成することが好ましい。
【０１１０】
図６に記載の定着装置４０は、待機時は塗布ローラ４１とスポンジ素材を用いた加圧ローラ４３とはそれぞれ離れており、図示していない駆動機構により、塗布時のみ、記録媒体の先端検知手段に応じて塗布ローラ４１とスポンジ素材を用いた加圧ローラ４３とを接触させる構成であることも好ましい。また、図６に記載の定着装置４０は、記録媒体の後端検知も行い、記録媒体の後端検知信号に応じて塗布ローラ４１とスポンジ素材を用いた加圧ローラ４３とを離すように構成することも好ましい。
【０１１１】
図７は、本発明の一実施の形態に係る定着装置の別の構成を示す概略構成図である。図７に示す実施の形態の定着装置４０は、図６の加圧ローラ４３の代わりに加圧ベルト４４を用いたものである。大きな泡を生成する大きな泡生成部と大きな泡をせん断力で分泡して微小な泡を生成する微小な泡生成部とを含んで構成されている泡状定着液生成手段３０で生成され液供給口より所望の泡径を有する泡状定着液を、膜厚調整手段である膜厚調整用ブレード４２の供給口へチューブ等を用いて供給する。そして、膜厚調整手段の膜厚調整用ブレード４２と塗布ローラ４１とのギャップを調整して塗布ローラ４１上の泡状定着液の層膜厚を調整し、泡状定着液の最適膜厚の調整を行う。加圧ベルト４４の材料としては、例えばシームレスニッケルベルト、シームレスＰＥＴファイル等の基体にＰＦＡのような離型性フッ素樹脂をコートした部材を用いてもよい。
【０１１２】
このように、ベルトを用いる構成では、ニップ幅を容易に広くすることが可能となる。したがって、ベルトを用いる構成としては、図７に限らず、塗布ローラをベルトとし、加圧手段をベルトではなくローラとする構成も好ましい。また、塗布側又は加圧側の少なくとも一方をベルトとする構成とすることで容易にニップ幅を広くすることが可能となり、紙にしわが発生するような無理な力をかけることがない。また、ニップ時間と紙の搬送速度とが同様であると、紙の搬送速度を速くすることが可能となり、高速定着が可能となる。
【０１１３】
また、トナーの定着装置は、本発明の定着液をトナーに供給した後、少なくともその一部が軟化乃至膨潤したトナーを加圧する、一対の平滑化ローラ（ハードローラ）を有してもよい。一対の平滑化ローラ（ハードローラ）によって、軟化乃至膨潤した前記のトナーを加圧することによって、軟化乃至膨潤したトナーの層の表面を平滑化して、トナーに光沢を付与することが可能となる。更に、記録媒体内へ軟化乃至膨潤したこのトナーを押し込むことによって、記録媒体に対するトナーの定着性を向上させることができる。
【０１１４】
＜その他の工程及びその他の手段＞
＜＜加温工程及び加温手段＞＞
本発明の定着方法及び定着装置は、泡状定着液が付与された樹脂微粒子層を加温する加温工程及び加温手段を更に有してもよい。加温工程及び加温手段における加温の温度としては、十分な定着特性の得られる範囲であれば、特に制限はないが、例えば、５０℃〜１００℃が好ましい。前記加温の温度が、５０℃未満であると、定着が不十分である場合があり、１００℃を超えると、エネルギー消費の点で、不経済である。
【０１１５】
加温手段の形態としては、前記の態様を実施できるものであれば、ローラなど、適宜選択すればよい。加温手段をローラで構成する場合、例えば図８に示すように、加圧ローラ４６と加圧ローラ４８とで構成し、被定着物と接する側のローラに赤外線ヒータ４７などの加温媒体を設けたものであってもよい。
【０１１６】
（画像形成方法及び画像形成装置）
本発明の画像形成方法は、静電潜像形成工程と、現像工程と、転写工程と、定着工程とを少なくとも含み、更に必要に応じて適宜選択したその他の工程、例えば、除電工程、クリーニング工程、リサイクル工程、制御工程等を含む。
【０１１７】
本発明の画像形成装置は、静電潜像担持体と、静電潜像形成手段と、現像手段と、転写手段と、定着手段とを少なくとも有してなり、更に必要に応じて適宜選択したその他の手段、例えば、除電手段、クリーニング手段、リサイクル手段、制御手段等を有してなる。
【０１１８】
本発明の画像形成方法は、本発明の画像形成装置により好適に実施することができ、静電潜像形成工程は、静電潜像形成手段により行うことができ、現像工程は、現像手段により行うことができ、転写工程は、転写手段により行うことができ、定着工程は、定着手段により行うことができ、前記その他の工程は前記その他の手段により行うことができる。
【０１１９】
＜静電潜像形成工程＞
前記静電潜像形成工程は、静電潜像担持体上に静電潜像を形成する工程である。静電潜像担持体（以下、「電子写真感光体」、「感光体」、「像担持体」と称することもある）としては、その材質、形状、構造、大きさ、等について特に制限はなく、公知のものから適宜選択することができる。その形状としては、ドラム状が好適に挙げられ、その材質としては、例えばアモルファスシリコン、セレン等の無機感光体、ポリシラン、フタロポリメチン等の有機感光体が挙げられる。これらの中でも、長寿命性の点でアモルファスシリコン等が特に好ましい。
【０１２０】
静電潜像の形成は、例えば、静電潜像担持体の表面を一様に帯電させた後、像様に露光することにより行うことができ、静電潜像形成手段により行うことができる。静電潜像形成手段は、例えば、静電潜像担持体の表面を一様に帯電させる帯電器と、静電潜像担持体の表面を像様に露光する露光器とを少なくとも備える。
【０１２１】
帯電は、例えば、帯電器を用いて静電潜像担持体の表面に電圧を印加することにより行うことができる。帯電器としては、特に制限はなく、目的に応じて適宜選択することができるが、例えば、導電性又は半導電性のロール、ブラシ、フィルム、ゴムブレード等を備えた、それ自体公知の接触帯電器、コロトロン、スコロトロン等のコロナ放電を利用した非接触帯電器が好ましい。
【０１２２】
露光は、例えば、露光器を用いて静電潜像担持体の表面を像様に露光することにより行うことができる。露光器としては、帯電器により帯電された静電潜像担持体の表面に、形成すべき像様に露光を行うことができる限り、特に制限はなく、目的に応じて適宜選択することができるが、例えば、複写光学系、ロッドレンズアレイ系、レーザー光学系、液晶シャッタ光学系等の各種露光器が好ましい。なお、本発明において、静電潜像担持体の裏面側から像様に露光を行う光背面方式を採用してもよい。
【０１２３】
＜現像工程及び現像手段＞
前記現像工程は、静電潜像担持体上に形成された静電潜像を、トナーを含む現像剤を用いて現像して可視像を形成する工程である。可視像の形成は、例えば、静電潜像を、トナーを含む現像剤を用いて現像することにより行うことができ、現像手段により行うことができる。
【０１２４】
前記現像手段は、例えば、トナーを用いて現像することができる限り、特に制限はなく、公知のものから適宜選択することができ、例えば、トナーを収容し、静電潜像にトナーを有する現像剤を接触的又は非接触的に付与可能な現像器を少なくとも有するものが好適に挙げられ、トナー入り容器を備えた現像器等がより好ましい。
【０１２５】
現像器は、乾式現像方式のものであってもよいし、湿式現像方式のものであってもよく、また、単色用現像器であってもよいし、多色用現像器であってもよく、例えば、前記トナーを摩擦攪拌させて帯電させる攪拌器と、回転可能なマグネットローラとを有してなるものが好適に挙げられる。
【０１２６】
現像器内では、例えば、トナーとキャリアとが混合攪拌され、その際の摩擦によりトナーが帯電し、回転するマグネットローラの表面に穂立ち状態で保持され、磁気ブラシが形成される。マグネットローラは、静電潜像担持体（感光体）近傍に配置されているため、マグネットローラの表面に形成された磁気ブラシを構成するトナーの一部は、電気的な吸引力によって静電潜像担持体（感光体）の表面に移動する。その結果、静電潜像がトナーにより現像されて静電潜像担持体（感光体）の表面にトナーによる可視像が形成される。
【０１２７】
＜転写工程及び転写手段＞
前記転写工程は、可視像を記録媒体に転写する工程であって、特に制限はないが、中間転写体を用い、中間転写体上に可視像を一次転写した後、この可視像を記録媒体上に二次転写する態様が好ましい。また、トナーとして二色以上、好ましくはフルカラートナーを用い、可視像を中間転写体上に転写して複合転写像を形成する第一次転写工程と、この複合転写像を記録媒体上に転写する第二次転写工程とを含む態様がより好ましい。
【０１２８】
転写は、例えば、転写帯電器を用いて静電潜像担持体を帯電することにより行うことができ、転写手段により行うことができる。転写手段としては、可視像を中間転写体上に転写して複合転写像を形成する第一次転写手段と、この複合転写像を記録媒体上に転写する第二次転写手段とを有する態様が好ましい。
【０１２９】
なお、中間転写体としては、特に制限はなく、目的に応じて公知の転写体から適宜選択することができ、例えば、転写ベルト等が好適に挙げられる。
【０１３０】
前記転写手段（第一次転写手段、第二次転写手段）は、静電潜像担持体（感光体）上に形成された可視像を記録媒体側へ剥離帯電させる、転写器を少なくとも有するものが好ましい。前記転写手段は、１つであってもよいし、２つ以上であってもよい。
【０１３１】
転写器としては、コロナ放電によるコロナ転写器、転写ベルト、転写ローラ、圧力転写ローラ、粘着転写器等が挙げられる。
【０１３２】
なお、記録媒体としては、特に制限はなく、公知の記録媒体（記録紙）から適宜選択することができ、前記の本発明の定着液で説明したものを用いてもよい。
【０１３３】
＜定着工程及び定着手段＞
前記定着工程は、記録媒体に転写された転写像を定着させる工程であり、本発明の定着方法により行われてもよい。
前記定着手段は、記録媒体に転写された転写像を定着させる手段であり、本発明の定着装置を用いて行われてもよい。
【０１３４】
＜その他の工程及び手段＞
＜＜除電工程及び除電手段＞＞
前記除電工程は、静電潜像担持体に対し除電バイアスを印加して除電を行う工程であり、除電手段により好適に行うことができる。
前記除電手段としては、特に制限はなく、静電潜像担持体に対し除電バイアスを印加することができればよく、公知の除電器から適宜選択することができ、例えば、除電ランプ等が好適に挙げられる。
【０１３５】
＜＜クリーニング工程及びクリーニング手段＞＞
前記クリーニング工程は、静電潜像担持体上に残留するトナーを除去する工程であり、クリーニング手段により好適に行うことができる。
前記クリーニング手段としては、特に制限はなく、静電潜像担持体上に残留する電子写真トナーを除去することができればよく、公知のクリーナから適宜選択することができ、例えば、磁気ブラシクリーナ、静電ブラシクリーナ、磁気ローラクリーナ、ブレードクリーナ、ブラシクリーナ、ウエブクリーナ等が好適に挙げられる。
【０１３６】
＜＜リサイクル工程及びリサイクル手段＞＞
前記リサイクル工程は、前記クリーニング工程により除去したトナーを現像手段にリサイクルさせる工程であり、リサイクル手段により好適に行うことができる。
前記リサイクル手段としては、特に制限はなく、公知の搬送手段等が挙げられる。
【０１３７】
＜＜制御工程及び制御手段＞＞
前記制御工程は、本発明の画像形成方法の各工程を制御する工程であり、制御手段により好適に行うことができる。
前記制御手段としては、本発明の画像形成装置の各手段の動きを制御することができる限り特に制限はなく、目的に応じて適宜選択することができ、例えば、シークエンサー、コンピュータ等の機器が挙げられる。
【０１３８】
本発明の画像形成方法を用いて、樹脂微粒子からなるトナーの画像を記録媒体に形成してもよい。したがって、この本発明の一実施の形態例の画像形成装置によれば、それぞれ、上述したように、より効率的にトナーを記録媒体に定着させることが可能な画像形成方法及び画像形成装置を提供することができる。
【０１３９】
ここで、図９Ａ及び図９Ｂは、本発明の画像形成装置の構成を示す概略図であって、図９Ａは、カラー電子写真のタンデム方式の画像形成装置全体の概略図であり、図９Ｂは図９Ａの画像形成装置の１つの画像形成ユニットの構成を示す図である。図９Ａ及び図９Ｂに示す画像形成装置５０は、複写機又はプリンタであってもよい。
【０１４０】
図９Ａ及び図９Ｂに示す画像形成装置５０は、トナー像担持体として中間転写ベルト５１を有する。中間転写ベルト５１は、３つの支持ローラ５２〜５４に張架されており、図中の矢印Ａの方向に回転する。中間転写ベルト５１に対しては、ブラック、イエロー、マゼンタ及びシアンの各画像形成ユニット５５〜５８が配列されている。これら画像形成ユニットの上方には、図示していない露光装置が配置されている。例えば、画像形成装置が複写機である場合には、スキャナで原稿の画像情報を読み込み、この画像情報に応じて、各感光体ドラム上に静電潜像を書き込むための各露光Ｌ１〜Ｌ４が露光装置により照射される。中間転写ベルト５１を挟んで中間転写ベルト５１の支持ローラ５４に対向する位置には、二次転写装置５９が設けられている。二次転写装置５９は、２つの支持ローラ６０，６１の間に張架された二次転写ベルト６２で構成されている。なお、二次転写装置５９としては、転写ベルト以外に転写ローラを用いてもよい。また、中間転写ベルト５１を挟んで中間転写ベルト５１の支持ローラ５２に対向する位置には、ベルトクリーニング装置６３が配置されている。ベルトクリーニング装置６３は、中間転写ベルト５１上に残留するトナーを除去するために配置されている。
【０１４１】
記録媒体としての記録紙６４は、一対の給紙ローラ６５で二次転写部へ導かれ、トナー像を記録紙６４に転写する際に、二次転写ベルト６２を中間転写ベルト５１に押し当てることによって、トナー像の転写を行う。トナー像が転写された記録紙６４は、二次転写ベルト６２によって搬送され、記録紙６４に転写された未定着のトナー像は、図示していない露光装置からの画像情報に基づいて泡状の定着液の膜厚を調整する、本発明の定着装置によって定着される。即ち、記録紙６４に転写された未定着のトナー像には、図示していない露光装置からの画像情報、例えばカラー画像又は黒ベタ画像に基づいて泡状定着液層の膜厚が調整されたトナーの定着装置から供給される本発明の泡状定着液が付与され、泡状定着液に含まれる、トナーに含まれる樹脂微粒子の少なくとも一部を軟化乃至膨潤させる部剤（固体可塑剤及び／又は液体可塑剤）によって、未定着のトナー像を、記録紙６４に定着させる。
【０１４２】
次に、画像形成ユニットについて説明する。図９Ｂに示すように、画像形成ユニット５５〜５８には、感光体ドラム６６の周辺に、帯電装置６７、現像装置６８、クリーニング装置６９及び除電装置７０が配置されている。また、中間転写ベルト５１を介して、感光体ドラム６６に対向する位置に、一次転写装置７１が設けられている。また、帯電装置６７は、帯電ローラを採用した接触帯電方式の帯電装置であってもよい。帯電装置６７は、帯電ローラを感光体ドラム６６に接触させて、感光体ドラム６６に電圧を印加することにより、感光体ドラム６６の表面を一様に帯電する。帯電装置６７としては、非接触のスコロトロン等を採用した非接触帯電方式の帯電装置を採用することもできる。また、現像装置６８は、現像剤中のトナーを感光体ドラム６６上の静電潜像に付着させ、静電潜像を可視化させる。
【０１４３】
ここで、各色に対応するトナーは、それぞれの色に着色された樹脂微粒子からなり、これらの樹脂微粒子は、本発明の定着液により膨潤乃至軟化される。なお、現像装置６８は、図示しない攪拌部及び現像部を有し、現像に使用されなかった現像剤は、攪拌部に戻され、再利用される。攪拌部におけるトナーの濃度は、トナー濃度センサによって検出され、トナーの濃度が、一定であるように制御されている。更に、一次転写装置７１は、感光体ドラム６６上で可視化されたトナーを中間転写ベルト５１に転写する。ここでは、一次転写装置７１としては、転写ローラを採用しており、転写ローラを、中間転写ベルト５１を挟んで感光体ドラム６６に押し当てている。一次転写装置７１としては、導電性ブラシ、非接触のコロナチャージャー等を採用することもできる。また、クリーニング装置６９は、感光体ドラム６６上の不要なトナーを除去する。クリーニング装置６９としては、感光体ドラム６６に押し当てられる先端を備えたブレードを用いることができる。ここで、クリーニング装置６９によって回収されたトナーは、図示しない回収スクリュー及びトナーリサイクル装置によって、現像装置６８に回収され、再利用される。更に、除電装置７０は、ランプで構成されており、光を照射して感光体ドラム６６の表面電位を初期化する。
【０１４４】
本発明の画像形成方法及び画像形成装置は、本発明の定着液、定着方法及び定着装置を用いているので、定着性が良好で紙等の記録媒体がカールすることなく、高品質な画像が形成できる。
【実施例】
【０１４５】
次に、実施例及び比較例を挙げて本発明をより具体的に説明するが、本発明は下記実施例に制限されるものではない。
【０１４６】
（実施例１）
＜定着液の処方＞
下記の各成分を、下記の希釈液に対し、常温で固体であり、水溶液として樹脂可塑性を示す部剤、液体の樹脂可塑性を示す部剤、湿潤剤、起泡剤、増泡剤、及び浸透剤を各成分が溶解するごとにこの順序で撹拌しながら添加して、定着液１を調製した。
【０１４７】
・常温で固体で、水溶液を示す部剤（単独では樹脂可塑性がない）（固体可塑剤）：
ポリエチレングリコール＃２０００                                  ２０質量％
（ＨＯ−（Ｃ２Ｈ４Ｏ）ｎ−Ｈ、ｎ＝４０、重量平均分子量：１，８５０〜２，１５０、関東化学株式会社製）
・液体の樹脂可塑性を示す部剤：（液体可塑剤）
コハク酸ジカルビトール                                              ５質量％
（商品名：ハイアクオスターＤＣＳ、高級アルコール工業株式会社製）
・起泡剤
ミリスチン酸トリエタノールアミン塩                              ２．３質量％
パルミチン酸トリエタノールアミン塩                              １．１質量％
ステアリン酸トリエタノールアミン塩                              ０．６質量％
・増泡剤
脂肪酸アルカノールアミド                                        ０．５質量％
（松本油脂製薬株式会社製、「マーポンＭＭ」）
・浸透剤
ポリオキシエチレン（ＰＯＥ）アルキルエーテル系界面活性剤        ０．５質量％
（日光ケミカル株式会社製、「ＢＴ−１２」）
・湿潤剤
グリセリン                                                          ５質量％
・希釈液
イオン交換水                                                      ６５質量％
【０１４８】
＜未定着トナー画像の作成＞
市販の電子写真用の重合トナーを、カラーＭＦＰ（株式会社リコー製、Ｉｍａｇｉｏ  ＭＰ３３００）を用いてＰＰＣ用紙（株式会社リコー製、「ＭＹ  ＰＡＰＥＲ」、Ａ４サイズ版）上に形成した。この際、トナー層の厚みは３０μｍ〜４０μｍであった。また、形成された画像は、マゼンタトナー層上にイエロートナー層が積層された赤ベタ画像とし、この画像の総トナー量は、０．７ｍｇ／ｃｍ２とした。
市販の重合トナーとしては、以下のものを用いた。
・マゼンタトナー：株式会社リコー製  Ｉｍａｇｉｏ  ＭＰ  スポットトナー  マゼンタＣ３０００
・イエロートナー：株式会社リコー製  Ｉｍａｇｉｏ  ＭＰ  スポットトナー  イエローＣ３０００
【０１４９】
＜泡状定着液の塗布＞
−定着液付与手段−
下記の構成を有する図４Ａ及び図４Ｂの装置を用いて、定着液１を、泡状の定着液とした。なお、塗布ローラ上の泡状定着液の厚みは約７０μｍであった。
【０１５０】
加圧ローラ：
アルミニウム合金製ローラ（直径１０ｍｍ）を芯金とし、外径５０ｍｍのポリウレタンフォーム材（イノアック社製、商品名「カラーフォームＥＭＯ」）を形成したスポンジローラ。
塗布ローラ：
ＰＦＡ樹脂を焼付け塗装したＳＵＳ製ローラ（直径３０ｍｍ）、線速３００ｍｍ／ｓで稼動。
膜厚調整用ブレード：
アルミニウム合金製支持板に厚み１ｍｍの並板ガラスを接着した、ガラス面を塗布ローラ側に向け、１０μｍ〜１００μｍの範囲で塗布ローラとガラス面との隙間を調整できるようにした。
紙搬送速度：３００ｍｍ／ｓ
塗布ローラと膜厚調整用ブレードとのギャップ：４０μｍ
【０１５１】
前記の通りＰＰＣ用紙上に形成されたトナー層上に、泡状定着液を、Ａ４サイズ版全面に対し２００ｍｇ程度及び３００ｍｇ程度となるように、付与した。
【０１５２】
次に、実施例１について、以下のようにして、色再現性、定着性、及びタック性を評価した。結果を表１に示す。
【０１５３】
＜色再現性＞
前記の通りＰＰＣ用紙上に形成されるトナー層のトナーとして、マゼンタトナー層上にイエロートナー層が形成された画像（赤ベタ画像）を前記の通り定着して得た定着画像について、Ｌ’値、ａ＊’値、及びｂ＊’値を測定した。また、同様にして得た未定着の画像を、通常の熱定着方法（定着温度：１５０℃〜２００℃）を用いて定着した定着画像について、同様にＬ値、ａ＊値、及びｂ＊値を測定した。得たこれらの値から、下記数式２にしたがって色差ΔＥを算出した。なお、ΔＥが５以下ならばほぼ熱定着と同程度の色再現とみなすことができる。
【０１５４】
＜数式２＞
ΔＥ＝√（（Ｌ−Ｌ’）２＋（ａ＊−ａ＊’）２＋（ｂ＊−ｂ＊’）
【０１５５】
＜定着性の評価＞
前記の通り定着して得た定着画像について、クロックメータ試験機を用いて評価した。具体的には、定着画像を綿布で擦り、擦った部分の綿布の汚れを反射型濃度計Ｘ−Ｒｉｔｅ９３８により濃度測定し、汚れ度合い（汚れが少ないほど良好）で定着性を判定した。なお、綿布の汚れの濃度が０．１５以下ならば汚れは目立たず、優れた定着とみなすことができる。
【０１５６】
＜タック値（タック性）＞
前記の通り定着して得た定着画像について、タックメータ引っ張り試験機（株式会社レスカ製）を用いてタック値を測定した。具体的には、前記定着性評価と同様のサンプルにおいて、泡状定着液塗布後の画像部（記録媒体上トナー）に円柱形ステンレスプローブ（直径８．０ｍｍ）を圧縮荷重１００ｇｆで２０秒間押付けた後、１２０ｍｍ／分の速度で引抜き、引抜き時にかかる応力（Ｐａ）を測定した。この応力をタック値とした。なお、タック値が４Ｅ＋０２Ｐａ（又は４ｇｆ／ｃｍ２）以下ならば、ほぼタックはなく、粘着感のない定着とみなすことができる。
なお、記号“Ｅ”は、その次に続く数値が１０を底とした“べき指数”であることを示し、その１０を底とした指数関数で表される数値が“Ｅ”の前の数値に乗算されることを示す。例えば、「４Ｅ＋０２」であれば、「４×１０２＝４００」であることを示す。
【０１５７】
（比較例１）
実施例１において、コハク酸ジカルビトールを用いず、イオン交換水の量を６５質量％から７０質量％に変えた以外は、実施例１と同様にして、定着画像を得た。なお、前記と同様にして調製した定着液を比較定着液１と称する。得られた定着画像について、実施例１と同様にして、各評価を行った。結果を表１に示す。
【０１５８】
（比較例２）
実施例１において、ポリエチレングリコール＃２０００を用いず、イオン交換水の量を６５質量％から９０質量％に変えた以外は、実施例１と同様にして、定着画像を得た。なお、前記と同様にして調製した定着液を比較定着液２と称する。得られた定着画像について、実施例１と同様にして、各評価を行った。結果を表１に示す。
【０１５９】
【表１】
2011215563.tif 000013
表１の結果から、比較例１のように、常温で固体であり、水溶液として樹脂可塑性を示すが単独では樹脂可塑性がない部剤のみの場合、塗布量に関係なく、タック性は小さいが、色再現性が悪く、定着性も極めて悪かった。また、比較例２のように、液体の樹脂可塑性を示す部剤を少量加えただけの液では、タック性は小さいが、色再現性が悪く、定着性もやや悪い。
一方、実施例１では、常温で固体であり、水溶液として樹脂可塑性を示すが単独では樹脂可塑性がない部剤に、液体の樹脂可塑性を示す部剤を少量加えることで、液体の塗布量に関係なく、色再現性は改善し、かつ定着性は良好で、タック性も低く、優れた定着品質を得ることができる。
【０１６０】
（実施例２）
実施例１と同様にして、定着液を調製した。これを、定着液２と称する。
実施例１と同様にＰＰＣ用紙上にトナー層を形成した。
定着液２を用いて、実施例１と同様にして、定着画像を得た。なお、泡状の付与量は、２００ｍｇのみとした。
得られた定着画像について、実施例１と同様にして、各評価を行った。結果を表２に示す。
【０１６１】
（実施例３）
実施例２において、コハク酸ジカルビトールを炭酸プロピレンに代えた以外は、実施例２と同様にして、定着画像を得た。得られた定着画像について、実施例１と同様にして、各評価を行った。結果を表２に示す。
【０１６２】
（実施例４）
実施例２において、コハク酸ジカルビトールをアジピン酸ジイソブチルに代えた以外は、実施例２と同様にして、定着画像を得た。得られた定着画像について、実施例１と同様にして、各評価を行った。結果を表２に示す。
【０１６３】
（実施例５）
実施例２において、コハク酸ジカルビトールをコハク酸ジエトキシエチルに代えた以外は、実施例２と同様にして、定着画像を得た。得られた定着画像について、実施例１と同様にして、各評価を行った。結果を表２に示す。
【０１６４】
（実施例６）
実施例２において、ポリエチレングリコール＃２０００をポリエチレングリコール＃４０００（ＨＯ−（Ｃ２Ｈ４Ｏ）ｎ−Ｈ、ｎ＝６０、重量平均分子量：２，７００〜３，４００、関東化学株式会社製）に代えた以外は、実施例２と同様にして、定着画像を得た。得られた定着画像について、実施例１と同様にして、各評価を行った。結果を表２に示す。
【０１６５】
（実施例７）
実施例６において、コハク酸ジカルビトールを炭酸プロピレンに代えた以外は、実施例６と同様にして、定着画像を得た。得られた定着画像について、実施例１と同様にして、各評価を行った。結果を表２に示す。
【０１６６】
（実施例８）
実施例６において、コハク酸ジカルビトールをアジピン酸ジイソブチルに代えた以外は、実施例６と同様にして、定着画像を得た。得られた定着画像について、実施例１と同様にして、各評価を行った。結果を表２に示す。
【０１６７】
（実施例９）
実施例６において、コハク酸ジカルビトールをコハク酸ジエトキシエチルに代えた以外は、実施例６と同様にして、定着画像を得た。得られた定着画像について、実施例１と同様にして、各評価を行った。結果を表２に示す。
【０１６８】
（比較例３）
実施例２において、ポリエチレングリコール＃２０００を用いず、イオン交換水の量を６５質量％から８５質量％に変えた以外は、実施例２と同様にして、定着画像を得た。得られた定着画像について、実施例１と同様にして、各評価を行った。結果を表２に示す。
【０１６９】
（比較例４）
比較例３において、コハク酸ジカルビトールを炭酸プロピレンに代えた以外は、比較例３と同様にして、定着画像を得た。得られた定着画像について、実施例１と同様にして、各評価を行った。結果を表２に示す。
【０１７０】
（比較例５）
比較例３において、コハク酸ジカルビトールをコハク酸ジエトキシエチルに代えた以外は、比較例３と同様にして、定着画像を得た。得られた定着画像について、実施例１と同様にして、各評価を行った。結果を表２に示す。
【０１７１】
（比較例６）
実施例２において、コハク酸ジカルビトールを用いず、イオン交換水の量を６５質量％から７０質量％に変えた以外は、実施例２と同様にして、定着画像を得た。得られた定着画像について、実施例１と同様にして、各評価を行った。結果を表２に示す。
【０１７２】
（比較例７）
比較例６において、ポリエチレングリコール＃２０００をポリエチレングリコール＃４０００（関東化学株式会社製）に代えた以外は、比較例６と同様にして、定着画像を得た。得られた定着画像について、実施例１と同様にして、各評価を行った。結果を表２に示す。
【０１７３】
【表２】
2011215563.tif 000014
【０１７４】
（実施例１０）
実施例２において、ポリエチレングリコール＃２０００をポリエチレングリコール＃１０００（ＨＯ−（Ｃ２Ｈ４Ｏ）ｎ−Ｈ、ｎ＝２０、重量平均分子量：９５０〜１，０５０、関東化学化株式会社製）に代えた以外は、実施例２と同様にして、定着画像を得た。得られた定着画像について、実施例１と同様にして、各評価を行った。結果を表３に示す。
【０１７５】
（実施例１１）
実施例２において、ポリエチレングリコール＃２０００をポリエチレングリコール＃６０００（ＨＯ−（Ｃ２Ｈ４Ｏ）ｎ−Ｈ、ｎ＝８０、重量平均分子量：７，３００〜１０，２００、関東化学社製）に代えた以外は、実施例２と同様にして、定着画像を得た。得られた定着画像について、実施例１と同様にして、各評価を行った。結果を表３に示す。
【０１７６】
（実施例１２）
実施例２において、ポリエチレングリコール＃２０００  ２０質量％をポリオキシエチレンアルキルエーテル１０質量％（Ｃ１７Ｈ３５−Ｏ−（Ｃ２Ｈ４Ｏ）ｎ−Ｈ、ｎ＝１３、エマルゲン４２０、花王株式会社製）に代えた以外は、実施例２と同様にして、定着画像を得た。得られた定着画像について、実施例１と同様にして、各評価を行った。結果を表３に示す。
【０１７７】
（実施例１３）
実施例２において、ポリエチレングリコール＃２０００  ２０質量％をポリオキシエチレンアルキルエーテル１０質量％（Ｃ１８Ｈ３７−Ｏ−（Ｃ２Ｈ４Ｏ）ｎ−Ｈ、ｎ＝５０、エマルゲン３５０、花王株式会社製）に代えた以外は、実施例２と同様にして、定着画像を得た。得られた定着画像について、実施例１と同様にして、各評価を行った。結果を表３に示す。
【０１７８】
（実施例１４）
実施例２において、ポリエチレングリコール＃２０００  ２０質量％をポリオキシエチレンアルキルエーテル１０質量％（Ｃ１４Ｈ２９−Ｏ−（Ｃ２Ｈ４Ｏ）ｎ−Ｈ、エマルゲン４０８５、花王株式会社製）に代えた以外は、実施例２と同様にして、定着画像を得た。得られた定着画像について、実施例１と同様にして、各評価を行った。結果を表３に示す。
【０１７９】
（実施例１５）
実施例２において、ポリエチレングリコール＃２０００  ２０質量％をポリオキシエチレンアルキルエーテル１０質量％（Ｃ１８Ｈ３７−Ｏ−（Ｃ２Ｈ４Ｏ）ｎ−Ｈ、ｎ＝２０、ＥＭＡＬＥＸ６２０（ステアレス−２０）、日本エマルジョン株式会社製）に代えた以外は、実施例２と同様にして、定着画像を得た。得られた定着画像について、実施例１と同様にして、各評価を行った。結果を表３に示す。
【０１８０】
（実施例１６）
実施例２において、ポリエチレングリコール＃２０００  ２０質量％をポリオキシエチレン脂肪酸エステル３質量％（Ｃ１８Ｈ３７−ＣＯＯ−（Ｃ２Ｈ４Ｏ）ｎ−Ｈ、ｎ＝１４０、エマノーン３１９９Ｖ、花王株式会社製）に代え、コハク酸ジカルビトールの添加量を５質量％から１０質量％に変えた以外は、実施例２と同様にして、定着画像を得た。得られた定着画像について、実施例１と同様にして、各評価を行った。結果を表３に示す。
【０１８１】
（実施例１７）
実施例２において、ポリエチレングリコール＃２０００  ２０質量％をポリオキシエチレン脂肪酸ジエステル３質量％（Ｃ１８Ｈ３７−ＣＯＯ−（Ｃ２Ｈ４Ｏ）ｎ−ＣＯ−Ｃ１８Ｈ３７、ｎ＝１４０、エマノーン３２９９Ｖ、花王株式会社製）に代え、コハク酸ジカルビトールの添加量を５質量％から１０質量％に変えた以外は、実施例２と同様にして、定着画像を得た。得られた定着画像について、実施例１と同様にして、各評価を行った。結果を表３に示す。
【０１８２】
（実施例１８）
実施例２において、ポリエチレングリコール＃２０００  ２０質量％をポリオキシエチレン脂肪酸ジエステル３質量％（Ｃ１８Ｈ３７−ＣＯＯ−（Ｃ２Ｈ４Ｏ）ｎ−ＣＯ−Ｃ１８Ｈ３７、ｎ＝２５０、エマノーン３２９９ＲＶ、花王株式会社製）に代え、コハク酸ジカルビトールの添加量を５質量％から１０質量％に変えた以外は、実施例２と同様にして、定着画像を得た。得られた定着画像について、実施例１と同様にして、各評価を行った。結果を表３に示す。
【０１８３】
（実施例１９）
実施例２において、ポリエチレングリコール＃２０００  ２０質量％をポリオキシエチレンポリオキシプロピレングリコール３質量％（ＨＯ−（Ｃ２Ｈ４Ｏ）ｎ−（Ｃ３Ｈ６Ｏ）ｍ−Ｈ、ｎ＝１６０、ｍ＝３０、エマルゲン  ＰＰ−２９０、花王株式会社製）に代え、コハク酸ジカルビトールの添加量を５質量％から１０質量％に変えた以外は、実施例２と同様にして、定着画像を得た。得られた定着画像について、実施例１と同様にして、各評価を行った。結果を表３に示す。
【０１８４】
【表３】
2011215563.tif 000015
【０１８５】
表２及び表３の結果から、比較例３〜５のように液体可塑剤が少量ではタック感なく定着はするが色再現性がやや劣り、比較例６及び７のように常温で固体であり、水溶液を示す部剤（単独では樹脂可塑性がない）のみでは色再現性がなく定着性が著しく劣ることが分かった。
一方、少量の液体可塑剤と常温で固体である水溶性部剤との組合せでは、実施例２〜１９のように、液体可塑剤の種類に依存せずにその液体可塑剤の濃度が少量でも優れた色再現性を有しつつ定着性とタック感のない定着が可能であることが確認できた。
【産業上の利用可能性】
【０１８６】
本発明の定着液は、非熱定着方式を採用する電子写真形成技術に使用し得る定着液として、好適に利用可能である。
【符号の説明】
【０１８７】
１１      塗布ローラ
１２      記録媒体
１３      樹脂微粒子層
１４      泡状定着液
２０      泡状定着液
２１      液膜境界
２２      気泡
３０      泡状定着液生成手段
３１      定着液容器
３２      液状定着液
３３      搬送ポンプ
３４      液搬送パイプ
３５      気体・液体混合部
３６      空気口
３７      微小孔シート
３８      泡生成部
４０      定着装置
４１      塗布ローラ
４２      膜厚調整用ブレード
４３      加圧ローラ
４４      加圧ベルト
４５      加温手段
４６      加圧ローラ
４７      赤外線ヒータ
４８      加圧ローラ
５０      画像形成装置
５１      中間転写ベルト
５２      支持ローラ
５３      支持ローラ
５４      支持ローラ
５５      画像形成ユニット
５６      画像形成ユニット
５７      画像形成ユニット
５８      画像形成ユニット
５９      二次転写装置
６０      支持ローラ
６１      支持ローラ
６２      二次転写ベルト
６３      ベルトクリーニング装置
６４      記録紙
６５      給紙ローラ
６６      感光体ドラム
６７      帯電装置
６８      現像装置
６９      クリーニング装置
７０      除電装置
７１      一次転写装置
８１      塗布ローラ
８２      記録媒体
８３      未定着トナー層
８４      定着液層
【先行技術文献】
【特許文献】
【０１８８】
【特許文献１】特開２００３−１５６８７０号公報
【特許文献２】特開２００５−２７４８７９号公報
【特許文献３】特許第４０２７１８８号公報
【特許文献４】特許第３５０９１９２号公報
【特許文献５】特許第３１６８１１８号公報
【特許文献６】特開２００７−０１７６１１号公報
【特許文献７】特開２００７−２１９１０５号公報
【図３】
2011215563.tif 000021
【図１】
2011215563.tif 000022
【図２】
2011215563.tif 000023
【図４Ａ】
2011215563.tif 000024
【図４Ｂ】
2011215563.tif 000025
【図５Ａ】
2011215563.tif 000026
【図５Ｂ】
2011215563.tif 000027
【図６】
2011215563.tif 000028
【図７】
2011215563.tif 000029
【図８】
2011215563.tif 000030
【図９Ａ】
2011215563.tif 000031
【図９Ｂ】
2011215563.tif 000032
【図１０Ａ】
2011215563.tif 000033
【図１０Ｂ】
2011215563.tif 000034